【事件の表示】
　特許第３２８０３７４号「カレンダリング用ポリエステル樹脂組成物」の請求項１ないし２５に係る特許に対する特許異議の申立てについて、次のとおり決定する。
【結　論】
　訂正を認める。
　特許第３２８０３７４号の請求項１ないし２５に係る特許を維持する。
【理　由】
［１］手続の経緯
　本件特許第３２８０３７４号は、平成１１年３月３日（優先権主張１９９８年３月１７日、１９９９年２月２６日、米国）の出願であって、平成１４年２月２２日にその特許の設定登録がなされたものであり、その後、東洋紡績株式会社より本件特許の請求項１〜２５に係る発明に対し特許異議の申立がなされ、取消理由通知がなされ、その指定期間内である平成１５年１１月１７日付けで特許異議意見書とともに訂正請求書が提出され、特許異議申立人にそれらを送付して審尋がなされ、平成１６年７月７日付けで特許異議申立人から回答書が提出されたものである。
［２］訂正の適否についての判断
［訂正の内容］
訂正請求書による訂正事項は次のとおりである。
訂正事項ａ：
　特許請求の範囲の請求項１に係る記載「（ａ）」の前に、「ポリエステル樹脂組成物からフィルムまたはシートを製造する方法において使用するための、カレンダリング用ポリエステル樹脂組成物であって、」を挿入して改行する。
訂正事項ｂ：
　特許請求の範囲の請求項１に係る記載「（ａ）溶融状態からの結晶化半時間が少なくとも５分のポリエステル及び」を、「（ａ）溶融状態からの結晶化半時間が少なくとも５分のポリエステルであって、樹脂のポリエステル成分が、（ｉ）少なくとも８０モル％の、テレフタル酸、ナフタレンジカルボン酸、１，４−シクロヘキサンジカルボン酸、イソフタル酸及びこれらの混合物から選択された二酸残基成分並びに（ｉｉ）８０〜１００モル％の、炭素数２〜１０のジオール及びこれらの混合物、並びに０〜２０モル％の、１，３−プロパンジオール、１，４−ブタンジオール、１，５−ペンタンジオール、１，６−へキサンジオール、１，８−オクタンジオール、２，２，４−トリメチル−１，３−ペンタンジオール、プロピレングリコール、２，２，４，４−テトラメチル−１，３−シクロブタンジオールから選択された変性ジオール、から選択されたジオール残基成分、からなるポリエステルから選択され、二酸残基成分が１００モル％基準であり、ジオール残基成分が１００モル％基準である、ポリエステル，並びに」に訂正する。
訂正事項ｃ：
　特許請求の範囲の請求項１に係る記載「（ｂ）カレンダリングロールへのポリエステルの粘着を防止するのに十分な量の添加剤を含んでなる、」を、
「（ｂ）カレンダリングロールへのポリエステルの粘着を防止するのに十分な量の添加剤であって、添加剤が内部滑剤、スリップ剤又はこれらの混合物であり、有機酸の金属塩、脂肪酸及びエステル、炭化水素ワックス、化学的に変性したポリオレフィンワックス、エステルワックス、グリセロールモノ−及びジステアレート、タルク並びにアクリルコポリマーから選択される、添加剤、を含んでなり、」に訂正する。
訂正事項ｄ；
　特許請求の範囲の請求項１に上記訂正事項ｃで追加された記載の末尾「含んでなり、」の後に改行して「樹脂組成物に添加される添加剤の量が、樹脂組成物の合計重量％基準で０．０１〜１０重量％の間で選択され、添加剤が、カレンダリングする工程に於いてカレンダリングロールへのポリエステル樹脂組成物の粘着を防止し、」を挿入する。
訂正事項ｅ；
　特許請求の範囲の請求項１に上記訂正事項ｄで追加された記載の末尾「粘着を防止し、」の後に改行して「該方法は、以下の工程：（Ａ）樹脂のポリエステル成分として、無定形ポリエステル、または溶融状態からの結晶化半時間が少なくとも５分の半結晶性ポリエステルを選択する工程、及び（Ｂ）ペレット、粉末又は溶融形態でポリエステル樹組成物を導入して、１４０℃〜１９０℃の温度で、少なくとも２個の隣接する加熱カレンダリングロールの間の圧縮ニップに通すことによりポリエステル樹脂組成物をカレンダリングして、シートまたはフィルムを形成する工程、を含む、」を挿入する。
訂正事項ｆ：
　特許請求の範囲の請求項４に係る記載「ポリエステルが（ｉ）少なくとも８０モル％のテレフタル酸、ナフタレンジカルボン酸、１，４−シクロヘキサンジカルボン酸、イソフタル酸及びこれらの混合物から選択された二酸残基成分並びに（ｉｉ）少なくとも８０モル％の、炭素２〜１０のジオール及びこれらの混合物から選択されたジオール残基成分を含み、二酸残基成分が１００モル％基準であり、ジオール残基成分が１００モル％基準である」を、「二酸残基成分が、テレフタル酸、ナフタレンジカルボン酸、１，４−シクロヘキサンジカルボン酸、イソフタル酸及びこれらの混合物、並びに０〜２０モル％の炭素数４〜４０の変性二酸から選択される」に訂正する。
訂正事項ｇ：
　特許請求の範囲の請求項５に係る記載「請求項４」を「請求項１」に訂正する。
訂正事項ｈ：
　特許請求の範囲の請求項６に係る記載「請求項４」を「請求項５」に訂正する。
訂正事項ｉ：
　特許請求の範囲の請求項７に係る記載「添加剤が内部滑剤、スリップ剤又はこれらの混合物である請求項１に記載のポリエステル樹脂組成物」を、
「変性二酸が、コハク酸、グルタル酸、アゼライン酸、アジピン酸、スベリン酸、セバシン酸、およびダイマー酸から選択される、請求項４に記載のポリエステル樹脂組成物」に訂正する。
訂正事項ｊ：
　特許請求の範囲の請求項１１に係る記載
「ポリエステル樹脂組成物をカレンダリングする工程を含む、フィルム又はシートの製造」を、「ポリエステル樹脂組成物から、フィルム又はシートを製造する方法であって、以下の工程：（Ａ）樹脂のポリエステル成分として、無定形ポリエステル、または溶融状態からの結晶化半時間が少なくとも５分の半結晶性ポリエステルを選択する工程、及び（Ｂ）ペレット、粉末又は溶融形態でポリエステル樹脂組成物を導入して、１４０℃〜１９０℃の温度で、少なくとも２個の隣接する加熱カレンダリングロールの間の圧縮ニップに通すことによりポリエステル樹脂組成物をカレンダリングして、シートまたはフィルムを形成する工程、を含み、」に訂正して、請求項１１の先頭に移動する。
訂正事項ｋ：
　特許請求の範囲の請求項１１に係る記載「（ａ）溶融状態からの結晶化半時間が少なくとも５分のポリエステル及び」を、「樹脂のポリエステル成分が、（ｉ）少なくとも８０モル％の、テレフタル酸、ナフタレンジカルボン酸、１，４−シクロヘキサンジカルボン酸、イソフタル酸及びこれらの混合物から選択された二酸残基成分、並びに（ｉｉ）８０〜１００モル％の，炭素数２〜１０のジオール及びこれらの混合物、並びに０〜２０モル％の、１，３−プロパンジオール、１，４−ブタンジオール，１，５−ペンタンジオール、１，６−へキサンジオール、１，８−オクタンジオール、２，２，４−トリメチル−１，３−ペンタンジオール、プロピレングリコール、２，２，４，４−テトラメチル−１，３−シクロブタンジオールから選択された変性ジオールから選択されたジオール残基成分、からなるポリエステルから選択され、二酸残基成分が１００モル％基準であり、ジオール残基成分が１００モル％基準であり、」に訂正して、上記訂正事項ｊの記載の末尾「を含み、」の後に移動する。
訂正事項ｌ：
　特許請求の範囲の請求項１１に上記訂正事項ｋで訂正された記載の末尾「基準であり、」の後に改行して、「該樹脂組成物が、内部滑剤、スリップ剤又はこれらの混合物である添加剤を含み、添加剤が、有機酸の金属塩、脂肪酸及びエステル、炭化水素ワックス、化学的に変性したポリオレフィンワックス、エステルワックス、グリセロールモノ−及びジステアレート、タルク並びにアクリルコポリマーから選択され、」を挿入する。
訂正事項ｍ：
　特許請求の範囲の請求項１１に係る記載「（ｂ）カレンダリングロールへのポリエステルの粘着を防止するのに十分な量の添加剤を含んでなる」を
「樹脂組成物に添加される添加剤の量が、樹脂組成物の合計重量％基準で０．０１〜１０重量％の間で選択され、添加剤が、カレンダリングする工程に於いてカレンダリングロールへのポリエステル樹脂組成物の粘着を防止する、」に訂正する。
訂正事項ｎ：
　特許請求の範囲の請求項１２に係る記載「カレンダリング工程に於いて、１３０℃〜２５０℃の温度で、少なくとも２個のカレンダリングロールの間の圧縮ニップにポリエステル樹脂組成物を、通す」を、「ポリエステルの結晶化半時間が少なくとも１２分である」に訂正する。
訂正事項o：
　特許請求の範囲の請求項１３に係る記載「（ａ）溶融状態からの結晶化半時間が少なくとも５分のポリエステル及び」を、「樹脂のポリエステル成分が、（ｉ）少なくとも８０モル％の、テレフタル酸、ナフタレンジカルボン酸、１，４−シクロヘキサンジカルボン酸、イソフタル酸及びこれらの混合物から選択された二酸残基成分、並びに（ｉｉ）８０〜１００モル％の、炭素数２〜１０のジオール及びこれらの混合物、並びに０〜２０モル％の、１，３−プロパンジオール、１，４−ブタンジオール，１，５−ペンタンジオール、１，６−へキサンジオール、１，８−オクタンジオール、２，２，４−トリメチル−１，３−ペンタンジオール、プロピレングリコール、２，２，４，４−テトラメチル−１，３−シクロブタンジオールから選択された変性ジオール、から選択されたジオール残基成分、からなるポリエステルから選択され、二酸残基成分が１００モル％基準であり、ジオール残基成分が１００モル％基準であり、」に訂正する。
訂正事項ｐ：
　特許請求の範囲の請求項１３に係る記載「（ｂ）カレンダリングロールへのポリエステルの粘着を防止するのに十分な量の添加剤を含む」を「樹脂組成物に添加される添加剤の量が、樹脂組成物の合計重量％基準で０．０１〜１０重量％の間で選択され、添加剤が、カレンダリングする工程に於いてカレンダリングロールへのポリエステル樹脂組成物の粘着を防止する、」に訂正する。
訂正事項ｑ：
　特許請求の範囲の請求項１３に上記訂正事項ｏで訂正された記載の末尾「基準であり、」の後に、改行して、該樹脂組成物が、内部滑剤、スリップ剤又はこれらの混合物である添加剤を含み、添加剤が、有機酸の金属塩、脂肪酸及びエステル、炭化水素ワックス、化学的に変性したポリオレフィンワックス、エステルワックス、グリセロールモノ−及びジステアレート、タルク並びにアクリルコポリマーから選択され、」を挿入する。
訂正事項ｒ：
　特許請求の範囲の請求項１３の記載「ポリエステル樹脂組成物をカレンダリングする工程を含んでなる方法によって製造された」を「以下の工程：（Ａ）樹脂のポリエステル成分として、無定形ポリエステル、または溶融状態からの結晶化半時間が少なくとも５分の半結晶性ポリエステルを選択する工程、及び（Ｂ）ペレット、粉末又は溶融形態でポリエステル樹脂組成物を導入して、１４０℃〜１９０℃の温度で．少なくとも２個の隣接する加熱カレンダリングロールの間の圧縮ニップに通すことによりポリエステル樹脂組成物をカレンダリングして、シートまたはフィルムを形成する工程、を含む方法によってポリエステル樹脂組成物から製造されたカレンダーフィルム又はシートであって、」に訂正して請求項１３の先頭に移動する。
訂正事項ｓ：
　特許請求の範囲の請求項１４の記載「カレンダリング工程に於いて、１３０℃〜２５０℃の温度で、少なくとも２個のカレンダリングロールの間の圧縮ニップにポリエステル組成物を通す」を、「ジオール残基成分がエチレングリコール、ネオベンチルグリコール、ジエチレングリコール、１，４−シクロヘキサンジメタノール及びこれらの混合物から選択される」に訂正する。
訂正事項ｔ：
　特許請求の範囲の請求項１７の記載「ポリエステルが（ｉ）少なくとも８０モル％の、テレフタル酸、ナフタレンジカルボン酸、１，４−シクロヘキサンジカルボン酸、イソフタル酸及びこれらの混合物から選択された二酸残基成分並びに（ｉｉ）少なくとも８０モル％の、炭素数２〜１０のジオール及びこれらの混合物から選択されたジオール残基成分を含み、二酸残基成分が１００モル％基準であり、ジオール残基成分が１００モル％基準である」を、「二酸残基成分が、テレフタル酸、ナフタレンジカルボン酸、１，４−シクロヘキサンジカルボン酸、イソフタル酸及びこれらの混合物、並びに０〜２０モル％の炭素数４〜４０の変性二酸から選択される」に訂正する。
訂正事項ｕ：
　特許請求の範囲の請求項１８の記載「ジオール残基成分がエチレングリコール、ネオベンチルグリコール、ジエチレングリコール、１，４−シクロヘキサンジメタノール及びこれらの混合物から選択される請求項１７」を、「１０〜１００モル％の１，４−シクロヘキサンジメタノール及び９０〜０モル％のエチレングリコールからなる、請求項１４」に訂正する。
訂正事項ｖ：
　特許請求の範囲の請求項１９の記載「ポリエステル樹脂組成物をカレンダリングする工程を含んでなる方法によって製造される」を「以下の工程：（Ａ）樹脂のポリエステル成分として、無定形ポリエステル、または溶融状態からの結晶化半時間が少なくとも５分の半結晶性ポリエステルを選択する工程、及び（Ｂ）ペレット、粉末又は溶融形態でポリエステル樹脂組成物を導入して、１４０℃〜１９０℃の温度で、少なくとも２個の隣接する加熱力レンダリングロールの間の圧縮ニップに通すことによりポリエステル樹脂組成物をカレンダリングして、シートまたはフィルムを形成する工程、を含んでなる方法によってポリエステル樹脂組成物から製造されるカレンダーシートであって、」に訂正して、請求項１９の先頭に移動する。
訂正事項ｗ：
　特許請求の範囲の請求項１９に上記訂正事項ｖで訂正された記載の末尾「カレンダーシートであって、」の後に改行して、「樹脂のポリエステル成分が、（ｉ）少なくとも８０モル％のテレフタル酸、ナフタレンジカルボン酸、１，４−シクロヘキサンジカルボン酸、イソフタル酸及びこれらの混合物から選択された二酸残基成分、並びに（ｉｉ）８０〜１００モル％の、炭素数２〜１０のジオール及びこれらの混合物、並びに０〜２０モル％の、１，３−プロパンジオール、１，４−ブタンジオ−ル、１，５−ペンタンジオール、１，６−ヘキサンジオール、１，８−オクタンジオール、２，２，４−トリメチル−１，３−ペンタンジオール、プロピレングリコール、２，２，４，４−テトラメチル−１，３−シクロプタンジオールから選択された変性ジオール、から選択されたジオール残基成分，からなるポリエステルから選択され、二酸残基成分が１００モル％基準であり、ジオール残基成分が１００モル％基準であり、そしてここで、該樹脂組成物は」を挿入する。
訂正事項ｘ：
　特許請求の範囲の請求項１９に係る記載「（ａ）（ｉ）テレフタル酸残基成分及び（ｉｉ）エチレングリコール及び１，４−シクロヘキサンジカルボン酸」を、「（ａ）（ｉ）テレフタル酸残基成分及び（ｉｉ）エチレングリコール及び１，４−シクロヘキサンジメタノール」に訂正する。
訂正事項ｙ：
　特許請求の範囲の請求項１９の記載「（ｂ）脂肪酸エステルを含んでなる」を、「（ｂ）脂肪酸エステルを含み、樹脂組成物に添加される脂肪酸エステルの量が、樹脂組成物の合計重量％基準で０．０１〜１０重量％の間で選択され、脂肪酸エステルが、カレンダリングする工程に於いてカレンダリングロールへのポリエステル樹脂組成物の粘着を防止する、」に訂正する。
訂正事項ｚ：
　特許請求の範囲の請求項２０の記載「前記ポリエステル樹脂組成物が（ａ）（ｉ）テレフタル酸残基成分及び（ｉｉ）エチレングリコール及び１，４−シクロヘキサンジカルボン酸からなるジオール残基成分を含むポリエステル及び（ｂ）脂肪酸エステルを含む」を、「ポリエステルの結晶化半時間が少なくとも１２分である」に訂正する。
訂正事項ａａ：
　特許請求の範囲の請求項２１に係る記載「含む」を、「含み、ポリエステルが無限の結晶化半時間を有する無定形である」に訂正する。
訂正事項ａｂ：
　特許請求の範囲の請求項２２に係る記載「含む」を、「含み、ジオール残基成分が、１０〜１００モル％の１，４−シクロヘキサンジメタノール及び９０〜０モル％のエチレングリコールからなる、」に訂正する。
訂正事項ａｃ：
　特許請求の範囲の請求項２４の記載「含んでなり、該ポリエステル樹脂組成物が（ａ）少なくとも５分の溶融状態からの結晶化半時間を有するポリエステル」を、「含んでなる物品であって、該ポリエステル樹脂組成物が（ａ）少なくとも５分の溶融状態からの結晶化半時間を有するポリエステルであって、樹脂のポリエステル成分が、（ｉ）少なくとも８０モル％の、テレフタル酸、ナフクレンジカルボン酸、１，４−シクロヘキサンジカルボン酸、イソフタル酸及びこれらの混合物から選択された二酸残基成分並びに（ｉｉ）８０〜１００モル％の、炭素数２〜１０のジオール及びこれらの混合物、並びに０〜２０モル％の、１，３−プロパンジオール、１，４−ブタンジオール、１，５−ペンタンジオール、１，６−へキサンジオール、１，８−オクタンジオール、２，２，４−トリメチル−１，３−ペンタンジオール、プロピレングリコール、２，２，４，４−テトラメチル−１，３−シクロブタンジオールから選択された変性ジオールから選択されたジオール残基成分、からなるポリエステルから選択され、二酸残基成分が１００モル％基準であり、ジオール残基成分が１００モル％基準である、ポリエステル、」に訂正する。
訂正事項ａｄ：
　特許請求の範囲の請求項２４の記載「カレンダリングロールへのポリエステルの粘着を防止するのに十分な添加剤を含む」を、「カレンダリングロールへのポリエステルの粘着を防止するのに十分な量の添加剤であって、添加剤が内部滑剤、スリップ剤又はこれらの混合物であり、有機酸の金属塩、脂肪酸及びエステル、炭化水素ワックス、化学的に変性したポリオレフィンワックス、エステルワックス、グリセロールモノ−及びジステアレート、タルク並びにアクリルコポリマーから選択される、添加剤、を含み、樹脂組成物に添加される添加剤の量が、樹脂組成物の合計重量％基準で０．０１〜１０重量％の間で選択され、添加剤が、カレンダリングする工程に於いてカレンダリングロールへのポリエステル樹脂組成物の粘着を防止する、」に訂正する。
訂正事項ａｅ：
　段落【００１９】の記載「カルナウバのようなエステルサックス」を、「カルナウバのようなエステルワックス」に訂正する。
［訂正の目的の適否、訂正の範囲の適否、拡張・変更の存否］
　上記訂正事項ａについては、特許明細書の特許請求の範囲の請求項１に「ポリエステル樹脂組成物からフィルムまたはシートを製造する方法において使用するための、カレンダリング用ポリエステル樹脂組成物」との限定を導入するものである。本発明のポリエステル樹脂組成物が、フィルム又はシートを製造する方法において使用されることは、「本発明の他の態様に於いて、フィルム又はシートの製造方法は、このようなポリエステル樹脂組成物をカレンダリングする工程を含む」（訂正前の明細書の段落【０００９】）との記載に支持されている。
　したがって、この訂正は、樹脂組成物の用途を限定するものであるから、特許請求の範囲の減縮を目的とするものである。
　また、上記訂正事項ａは、願書に添付した明細書または図面に記載した事項の範囲内の訂正であり、実質上特許請求の範囲を拡張しまたは変更するものではない。
　上記訂正事項ｂについては、請求項１に記載された「（ａ）溶融状態からの結晶化半時間が少なくとも５分のポリエステル」を減縮して、「（ａ）溶融状態からの結晶化半時間が少なくとも５分のポリエステルであって、樹脂のポリエステル成分が、（ｉ）少なくとも８０モル％の、テレフタル酸、ナフタレンジカルボン酸、１，４−シクロヘキサンジカルボン酸、イソフタル酸及びこれらの混合物から選択された二酸残基成分並びに（ｉｉ）８０〜１００モル％の、炭素数２〜１０のジオール及びこれらの混合物、並びに０〜２０モル％の、１，３−プロパンジオール、１，４−ブタンジオール、１，５−ペンタンジオール、１，６−へキサンジオール、１，８−オクタンジオール、２，２，４−トリメチル−１，３−ペンタンジオール、プロピレングリコール、２，２，４，４−テトラメチル−１，３−シクロブタンジオールから選択された変性ジオール、から選択されたジオール残基成分、からなるポリエステルから選択され、二酸残基成分が１００モル％基準であり、ジオール残基成分が１００モル％基準である、ポリエステル」に訂正しようとするものである。
　ポリエステルがこのような組成を有することは、段落【００１３】の記載、及び変性ジオールに関して段落【００１５】の記載「ジオール残基成分は、約２０モル％以下の他のジオールで変性することができる。適切な変性ジオールには、１，３−プロパンジオール、１，４−ブタンジオール、１，５−ペンタンジオール、１，６−へキサンジオール、１，８−オクタンジオール、２，２，４−トリメチル−１，３−ペンタンジオール、プロピレングリコール、２，２，４，４−テトラメチル−１，３−シクロブタンジオール等が含まれる」に支持される。
　したがって、この訂正は、特許請求の範囲の減縮を目的とするものである。
　また、上記訂正事項ｂは、願書に添付した明細書または図面に記載した事項の範囲内の訂正であり、実質上特許請求の範囲を拡張しまたは変更するものではない。
　上記訂正事項ｃについては、請求項１に記載された「（ｂ）カレンダリングロールへのポリエステルの粘着を防止するのに十分な量の添加剤」を減縮して、「（ｂ）カレンダリングロールへのポリエステルの粘着を防止するのに十分な量の添加剤であって、添加剤が内部滑剤、スリップ剤又はこれらの混合物であり、有機酸の金属塩、脂肪酸及びエステル、炭化水素ワックス、化学的に変性したポリオレフィンワックス、エステルワックス、グリセロールモノ−及びジステアレート、タルク並びにアクリルコポリマーから選択される、添加剤」に訂正しようとするものである。添加剤が内部滑剤、スリップ剤又はこれらの混合物であることは、訂正前の特許請求の範囲の請求項７に記載され、段落【００１９】の記載「添加剤は、（中略）これには内部滑剤、スリップ剤又はこれらの混合物が含まれる」との記載に支持される。添加剤が「有機酸の金属塩、脂肪酸及びエステル、炭化水素ワックス、化学的に変性したポリオレフィンワックス、エステルワツクス、グリセロールモノ−及びジステアレート、タルク並びにアクリルコポリマーから選択される」ことは、段落【００１９】の記載に支持される。
　したがって、この訂正は、特許請求の範囲の減縮を目的とするものでである。
　また、上記訂正事項ｃは、願書に添付した明細書または図面に記載した事項の範囲内の訂正であり、実質上特許請求の範囲を拡張しまたは変更するものではない。
　上記訂正事項ｄについては、請求項１に記載された添加剤の量が、「樹脂組成物の合計重量％基準で０．０１〜１０重量％の間で選択」され、そして添加剤が、「カレンダリングする工程に於いてカレンダリングロールへのポリエステル樹脂組成物の粘着を防止」すると限定しようとするものである。
　上記訂正事項ｄは、段落【００１８】の記載「ポリエステルに加えて、カレンダリング用ポリエステル樹脂組成物には、ポリエステルがカレンダリングロールに粘着することを防止する添加剤が含まれる。ポリエステル樹脂組成物中に使用される添加剤の量は、典型的に、ポリエステル樹脂組成物の合計重量％基準で約０．０１〜１０重量％である」に支持される。
　したがって、この訂正は、特許請求の範囲の減縮を目的とするものである。
　また、上記訂正事項ｄは、願書に添付した明細書または図面に記載した事項の範囲内の訂正であり、実質上特許請求の範囲を拡張しまたは変更するものではない。
　上記訂正事項ｅについては、請求項１に記載された「ポリエステル樹脂組成物からフィルムまたはシートを製造する方法」に関して、「該方法は、以下の工程：（Ａ）樹脂のポリエステル成分として、無定形ポリエステル、または溶融状態からの結晶化半時間が少なくとも５分の半結晶性ポリエステルを選択する工程、及び（Ｂ）ペレット、粉末又は溶融形態でポリエステル樹脂組成物を導入して、１４０℃〜１９０℃の温度で、少なくとも２個の隣接する加熱カレンダリングロールの間の圧縮ニップに通すことによりポリエステル樹脂組成物をカレンダリングして、シートまたはフィルムを形成する工程、を含む」と限定するものである。
　樹脂のポリエステル成分として無定形または半結晶性ポリエステル樹脂組成物が選択されることは、段落【００１０】の記載「ある種の無定形又は半結晶性ポリエステル樹脂組成物は、意外にも、従来のカレンダリング方法を使用してカレンダリングして、均一なフィルム及びシートを製造することが可能である」に支持される。
　工程（Ｂ）のカレンダリングする工程、およびその温度については、段落【００２３】の記載「少なくとも２個の隣接する加熱ロールを有するカレンダーが、このポリエステル樹脂組成物を加工するのに適しており、ポリエステル樹脂組成物は、ペレット、粉末又は溶融形態で２個のロールの間に導入される」および「ロールのための典型的な加工温度は、（中略）好ましくは約１４０℃〜約１９０℃の範囲である」、ならびに段落【００２５】の記載「本発明のポリエステル樹脂組成物から製造した得られたフィルム又はシート２８は、加熱ロールの間の圧縮ニップを通してポリエステル樹脂組成物を通過させることによって製造された均一な厚さを有する」に支持される。
　したがって、この訂正は、特許請求の範囲の減縮を目的とするものである。
　また、上記訂正事項ｅは、願書に添付した明細書または図面に記載した事項の範囲内の訂正であり、実質上特許請求の範囲を拡張しまたは変更するものではない。
　上記訂正事項ｆについては、請求項４において「少なくとも８０モル％のテレフタル酸、ナフタレンジカルボン酸、１，４−シクロヘキサンジカルボン酸、イソフタル酸及びこれらの混合物から選択された二酸残基成分」を滅縮して、「二酸残基成分が、テレフタル酸、ナフタレンジカルボン酸、１，４−シクロヘキサンジカルボン酸、イソフタル酸及びこれらの混合物、並びに０〜２０モル％の炭素数４〜４０の変性二酸から選択される」に訂正しようとするものである。
　上記訂正事項ｆは、段落【００１４】の記載「二酸残基成分は、約２０モル％以下の少量の炭素数約４〜約４０の他の二酸で変性することができ」に支持される。
　なお、訂正事項ｆについては、「並びに（ｉｉ）少なくとも８０モル％の、炭素数２〜１０のジオール及びこれらの混合物から選択されたジオール残基成分を合み、二酸残基成分が１００モル％基準であり、ジオール残基成分が１００モル％基準である」との文言が削除されるが、ジオール残基成分が「少なくとも８０モル％の、炭素数２〜１０のジオール及びこれらの混合物から選択されたジオール残基成分」を含むとの限定は、上記訂正事項ｂで訂正された記載中に既に存在している。
　したがって、訂正事項ｆにおける「（ｉｉ）少なくとも８０モル％の、炭素数２〜１０のジオール及びこれらの混合物から選択されたジオール残基成分を含み」との文言の削除は、請求項４の範囲を拡張しない。
　したがって、この訂正は、特許請求の範囲の減縮を目的とするものである。
　また、上記訂正事項ｆは、願書に添付した明細書または図面に記載した事項の範囲内の訂正であり、実質上特許請求の範囲を拡張しまたは変更するものではない。
　上記訂正事項ｇについては、請求項５の従属先請求項を「請求項４」から「請求項１」に訂正しようとするものである。訂正前の特許請求の範囲の請求項４に記載される事項「ポリエステルが（ｉ）少なくとも８０モル％のテレフタル酸、ナフタレンジカルボン酸、１，４−シクロヘキサンジカルボン酸、イソフタル酸及びこれらの混合物から選択された二酸残基成分並びに（ｉｉ）少なくとも８０モル％の、炭素数２〜１０のジオール及びこれらの混合物から選択されたジオール残基成分を含み、二酸残基成分が１００モル％基準であり、ジオール残基成分が１００モル％基準である」は、訂正後の請求項１に記載される事項に含まれる。
　この訂正は請求項１と請求項５との記載の整合をとり、明瞭にしたものだから、不明りょうな記載の釈明を目的とするものである。
　また、上記訂正事項ｇは、願書に添付した明細書または図面に記載した事項の範囲内の訂正であり、実質上特許請求の範囲を拡張しまたは変更するものではない。
　上記訂正事項ｈについては、請求項６の従属先請求項を「請求項４」から「請求項５」に訂正しようとするものである。訂正前の特許請求の範囲の請求項４に記載される事項「ポリエステルが（ｉ）少なくとも８０モル％のテレフタル酸、ナフタレンジカルボン酸、１，４−シクロヘキサンジカルボン酸、イソフタル酸及びこれらの混合物から選択された二酸残基成分並びに（ｉｉ）少なくとも８０モル％の、炭素数２〜１０のジオール及びこれらの混合物から選択されたジオール残基成分を含み、二酸残基成分が１００モル％基準であり、ジオール残基成分が１００モル％基準である」は、訂正後の請求項５に引用される訂正後の請求項１に記載される事項に含まれる。
　この訂正は請求項１と請求項６との記載の整合をとり、明瞭にしたものだから、不明りょうな記載の釈明を目的とするものである。
　また、上記訂正事項ｈは、願書に添付した明細書または図面に記載した事項の範囲内の訂正であり、実質上特許請求の範囲を拡張しまたは変更するものではない。
　上記訂正事項ｉについては、請求項７において「変性二酸」を、「コハク酸、グルタル酸、アゼライン酸、アジピン酸、スベリン酸、セバシン酸、およびダイマー酸から選択される」と限定しようとするものである。上記訂正事項ｉは、段落【００１４】の記載「二酸残基成分は、約２０モル％以下の少量の炭素数約４〜約４０の他の二酸で変性することができ、他の二酸には、コハク酸、グルタル酸、アゼライン酸、アジピン酸、スベリン酸、セバシン酸、ダイマー酸等が含まれる」に支持される。
　なお、訂正事項ｉについては、「添加剤が内部滑剤、スリップ剤又はこれらの混合物である」との文言が削除されるが、この限定は、上記訂正事項ｃで訂正された記載中に既に存在している。
　したがって、訂正事項ｉにおける「添加剤が内部滑剤、スリップ剤又はこれらの混合物である」との文言の削除は、請求項７の範囲を拡張しない。
　したがって、この訂正は、特許請求の範囲の減縮を目的とするものである。
　また、上記訂正事項ｉは、願書に添付した明細書または図面に記載した事項の範囲内の訂正であり、実質上特許請求の範囲を拡張しまたは変更するものではない。
　上記訂正事項ｊについては、請求項１１に記載された「ポリエステル樹脂組成物をカレンダリングする工程を含む、フィルム又はシートの製造方法」を減縮して、「ポリエステル樹脂組成物から、フィルム又はシートを製造する方法であって、以下の工程：（Ａ）樹脂のポリエステル成分として、無定形ポリエステル、または溶融状態からの結晶化半時間が少なくとも５分の半結晶性ポリエステルを選択する工程、及び（Ｂ）ペレット、粉末又は溶融形態でポリエステル樹脂組成物を導入して、１４０℃〜１９０℃の温度で、少なくとも２個の隣接する加熱カレンダリングロールの間の圧縮ニップに通すことによりポリエステル樹脂組成物をカレンダリングして、シートまたはフィルムを形成する工程、を含む」方法に訂正しようとするものである。
　樹脂のポリエステル成分として無定形または半結晶性ポリエステル樹脂組成物が選択されることは、段落【００１０】の記載「ある種の無定形又は半結晶性ポリエステル樹脂組成物は、意外にも、従来のカレンダリング方法を使用してカレンダリングして、均一なフィルム及びシートを製造することが可能である」に支持される。
　工程（Ｂ）のカレンダリングする工程、およびその温度については、段落【００２３】の記載「少なくとも２個の隣接する加熱ロールを有するカレンダーが、このポリエステル樹脂組成物を加工するのに適しており、ポリエステル樹脂組成物は、ペレット、粉末又は溶融形態で２個のロールの間に導入される」および「ロールのための典型的な加工温度は、（中略）好ましくは約１４０℃〜約１９０℃の範囲である」、ならびに段落【００２５】の記載「本発明のポリエステル樹脂組成物から製造した得られたフィルム又はシート２８は、加熱ロールの間の圧縮ニップを通してポリエステル樹脂組成物を通過させることによって製造された均一な厚さを有する」に支持される。
　したがって、この訂正は、特許請求の範囲の減縮を目的とするものである。
　また、上記訂正事項ｊは、願書に添付した明細書または図面に記載した事項の範囲内の訂正であり、実質上特許請求の範囲を拡張しまたは変更するものではない。
　上記訂正事項ｋについては、請求項１１に記載された「（ａ）溶融状態からの結晶化半時間が少なくとも５分のポリエステル」を減縮して、「樹脂のポリエステル成分が、（ｉ）少なくとも８０モル％の、テレフタル酸、ナフタレンジカルボン酸、１，４−シクロヘキサンジカルボン酸、イソフタル酸
及びこれらの混合物から選択された二酸残基成分、並びに（ｉｉ）８０〜１００モル％の、炭素数２〜１０のジオール及びこれらの混合物、並びに０〜２０モル％の、１，３−プロパンジオール、１，４−ブタンジオール、１，５−ペンタンジオール、１，６−へキサンジオール、１，８−オクタンジオール、２，２，４−トリメチル−１，３−ペンタンジオール、プロピレングリコール、２，２，４，４−テトラメチル−１，３−シクロブタンジオールから選択された変性ジオールから選択されたジオール残基成分、からなるポリエステルから選択され、二酸残基成分が１００モル％基準であり、ジオール残基成分が１００モル％基準であり、」に訂正しようとするものである。
　ポリエステルがこのような組成を有することは、段落【００１３】の記載、及び変性ジオールに関して段落【００１５】の記載「ジオール残基成分は、約２０モル％以下の他のジオールで変性することができる。適切な変性ジオールには、１，３−プロパンジオール、１，４−ブタンジオール、１，５−ペンタンジオール、１，６−へキサンジオール、１，８−オクタンジオール、２，２，４−トリメチル−１，３−ペンタンジオール、プロピレングリコール、２，２，４，４−テトラメチル−１，３−シクロブタンジオール等が含まれる」に支持される。
　なお、訂正事項ｋにおいては「溶融状態からの結晶化半時間が少なくとも５分の」との文言が削除されるが、「結晶化半時間が少なくとも５分」との限定は、上記訂正事項ｊで訂正された記載中にすでに存在している。
　従って、訂正事項ｋにおける「溶融状態からの結晶化半時間が少なくとも５分の」との文言の削除は、請求項１１の範囲を拡張しない。
　したがって、この訂正は、特許請求の範囲の減縮を目的とするものである。
　また、上記訂正事項ｋは、願書に添付した明細書または図面に記載した事項の範囲内の訂正であり、実質上特許請求の範囲を拡張しまたは変更するものではない。
　上記訂正事項ｌについては、請求項１１に記載された「添加剤」を減縮して、「内部滑剤、スリップ剤又はこれらの混合物であ」り、かつ「有機酸の金属塩、脂肪酸及びエステル、炭化水素ワックス、化学的に変性したポリオレフィンワックス、エステルワックス、グリセロールモノ−及びジステアレート、タルク並びにアクリルコポリマーから選択され」る添加剤に限定しようとするものである。添加剤が内部滑剤、スリップ剤又はこれらの混合物であることは、訂正前の特許請求の範囲の請求項７に記載され、段落【００１９】の記載「添加剤は、（中略）これには内部滑剤、スリップ剤又はこれらの混合物が含まれる」との記載に支持される。添加剤が「有機酸の金属塩、脂肪酸及びエステル、炭化水素ワックス、化学的に変性したポリオレフィンワックス、エステルワックス、グリセロールモノ−及びジステアレート、タルク並びにアクリルコポリマーから選択され」ることは、段落【００１９】の記載に支持される。
　したがって、この訂正は、特許請求の範囲の減縮を目的とするものである。
　また、上記訂正事項ｌは、願書に添付した明細書または図面に記載した事項の範囲内の訂正であり、実質上特許請求の範囲を拡張しまたは変更するものではない。
　上記訂正事項ｍについては、請求項１１に記載された「（ｂ）カレンダリングロールへのポリエステルの粘着を防止するのに十分な量の添加剤を含んでなる」を減縮して、「樹脂組成物に添加される添加剤の量が、樹脂組成物の合計重量％基準で０．０１〜１０重量％の間で選択され、添加剤が、カレンダリングする工程に於いてカレンダリングロールへのポリエステル樹脂組成物の粘着を防止する」に訂正しようとするものである。
　上記訂正事項ｍは、段落【００１８】の記載「ポリエステルに加えて、カレンダリング用ポリエステル樹脂組成物には、ポリエステルがカレンダリングロールに粘着することを防止する添加剤が含まれる。ポリエステル樹脂組成物中に使用される添加剤の量は、典型的に、ポリエステル樹脂組成物の合計重量％基準で約０．０１〜１０重量％である」に支持される。
　したがって、この訂正は、特許請求の範囲の減縮を目的とするものである。
　また、上記訂正事項ｍは、願書に添付した明細書または図面に記載した事項の範囲内の訂正であり、実質上特許請求の範囲を拡張しまたは変更するものではない。
　上記訂正事項ｎについては、請求項１２において「ポリエステルの結晶化半時間」を、「少なくとも１２分」に限定しようとするものである。上記訂正事項ｎは、段落【００１１】の記載「本発明の実施に有用なポリエステルには、溶融状態からの結晶化半時間が少なくとも約５分、好ましくは約１２分のポリエステルが含まれる」に支持される。
　なお、訂正事項ｋにおいては、「１３０℃〜２５０℃の温度で、少なくとも２個のカレンダリングロールの間の圧縮ニップにポリエステル樹脂組成物を、通す」との文言が削除されるが、請求項１２が従属する請求項１１において上記訂正事項ｊで訂正された記載中には「１４０℃〜１９０℃の温度で、少なくとも２個の隣接する加熱カレンダリングロールの間の圧縮ニップに通す」との限定が既に存在している。従って、訂正事項ｎにおける「１３０℃〜２５０℃の温度で、少なくとも２個のカレンダリングロールの間の圧縮ニップにポリエステル樹脂組成物を、通す」との文言の削除は、請求項１２の範囲を拡張しない。
　したがって、この訂正は、特許請求の範囲の減縮を目的とするものである。
　また、上記訂正事項ｎは、願書に添付した明細書または図面に記載した事項の範囲内の訂正であり、実質上特許請求の範囲を拡張しまたは変更するものではない。
　上記訂正事項ｏについては、請求項１３に記載された「（ａ）溶融状態からの結晶化半時間が少なくとも５分のポリエステル及び」を減縮して、「樹脂のポリエステル成分が、（ｉ）少なくとも８０モル％の、テレフタル酸、ナフタレンジカルボン酸、１，４−シクロヘキサンジカルボン酸、イソフクル酸及びこれらの混合物から選択された二酸残基成分、並びに（ｉｉ）８０〜１００モル％の、炭素数２〜１０のジオール及びこれらの混合物、並びに０〜２０モル％の、１，３−プロパンジオール、１，４−ブタンジオール、１，５−ペンタンジオール、１，６−ヘキサンジオール、１，８−オクタンジオール、２，２，４−トリメチル−１，３−ペンタンジオール、プロピレングリコール、２，２，４，４−テトラメチル−１，３−シクロブタンジオールから選択された変性ジオール、から選択されたジオール残基成分、からなるポリエステルから選択され、二酸残基成分が１００モル％基準であり、ジオール残基成分が１００モル％基準であり、」に訂正しようとするものである。
　上記訂正事項ｏは、段落【００１３】の記載、及び変性ジオールに関して段落【００１５】の記載「ジオール残基成分は、約２０モル％以下の他のジオールで変性することができる。適切な変性ジオールには、１，３−プロパンジオール、１，４−ブタンジオール、１，５−ペンタンジオール、１，６−ヘキサンジオール、１，８−オクタンジオール、２，２，４−トリメチル−１，３−ペンタンジオール、プロピレングリコール、２，２，４，４−テトラメチル−１，３−シクロブタンジオール等が含まれる」に支持される。
　したがって、この訂正は、特許請求の範囲の減縮を目的とするものである。
　また、上記訂正事項ｏは、願書に添付した明細書または図面に記載した事項の範囲内の訂正であり、実質上特許請求の範囲を拡張しまたは変更するものではない。
　上記訂正事項ｐについては、請求項１３に記載された「（ｂ）カレンダリングロールへのポリエステルの粘着を防止するのに十分な量の添加剤を含
む」を減縮して、「樹脂組成物に添加される添加剤の量が、樹脂組成物の合計重量％基準で０．０１〜１０重量％の間で選択され、添加剤が、カレンダリングする工程に於いてカレンダリングロールへのポリエステル樹脂組成物の粘着を防止する」に訂正しようとするものである。
　上記訂正事項ｐは、段落【００１８】の記載「ポリエステルに加えて、カレンダリング用ポリエステル樹脂組成物には、ポリエステルがカレンダリングロールに粘着することを防止する添加剤が含まれる。ポリエステル樹脂組成物中に使用される添加剤の量は、典型的に、ポリエステル樹脂組成物の合計重量％基準で約０．０１〜１０重量％である」に支持される。
　したがって、この訂正は、特許請求の範囲の減縮を目的とするものである。
　また、上記訂正事項ｐは、願書に添付した明細書または図面に記載した事項の範囲内の訂正であり、実質上特許請求の範囲を拡張しまたは変更するものではない。
　上記訂正事項ｑについては、請求項１３に記載された「添加剤」を、「内部滑剤、スリップ剤又はこれらの混合物であ」り、かつ「有機酸の金属塩、
脂肪酸及びエステル、炭化水素ワックス、化学的に変性したポリオレフィンワックス、エステルワックス、グリセロールモノ−及びジステアレート、タルク並びにアクリルコポリマーから選択される添加剤」に限定しようとするものである。
　添加剤が内部滑剤、スリップ剤又はこれらの混合物であることは、訂正前の特許請求の範囲の請求項７に記載され、段落【００１９】の記載「添加剤は、（中略）これには内部滑剤、スリップ剤又はこれらの混合物が含まれる」との記載に支持される。添加剤が「有機酸の金属塩、脂肪酸及びエステル、炭化水素ワックス、化学的に変性したポリオレフィンワックス、エステルワックス、グリセロールモノ−及びジステアレート、タルク並びにアクリルコポリマーから選択される」ことは、段落【００１９】の記載に支持される。
　したがって、この訂正は、特許請求の範囲の減縮を目的とするものである。
　また、上記訂正事項ｑは、願書に添付した明細書または図面に記載した事項の範囲内の訂正であり、実質上特許請求の範囲を拡張しまたは変更するものではない。
　上記訂正事項ｒについては、請求項１３に記載された「ポリエスデル樹脂組成物をカレンダリングする工程を含んでなる方法によって製造された」を減縮して、「以下の工程：（Ａ）樹脂のポリエステル成分として、無定形ポリエステル、または溶融状態からの結晶化半時間が少なくとも５分の半結晶性ポリエステルを選択する工程、及び（Ｂ）ペレット、粉末又は溶融形態でポリエステル樹脂組成物を導入して、１４０℃〜１９０℃の温度で、少なくとも２個の隣接する加熱カレンダリングロールの間の圧縮ニップに通すことによりポリエステル樹脂組成物をカレンダリングして、シートまたはフィルムを形成する工程、を含む方法によってポリエステル樹脂組成物から製造されたカレンダーフィルム又はシート」に訂正しようとするものである。
　樹脂のポリエステル成分として無定形または半結晶性ポリエステル樹脂組成物が選択されることは、段落【００１０】の記載「ある種の無定形又は半結晶性ポリエステル樹脂組成物は、意外にも、従来のカレンダリング方法を使用してカレンダリングして、均一なフィルム及びシートを製造することが可能である」に支持される。
　工程（Ｂ）のカレンダリングする工程、およびその温度については、段落【００２３】の記載「少なくとも２個の隣接する加熱ロールを有するカレンダーが、このポリエステル樹脂組成物を加工するのに適しており、ポリエステル樹脂組成物は、ペレット、粉末又は溶融形態で２個のロールの間に導入される」および「ロールのための典型的な加工温度は、（中略）好ましくは約１４０℃〜約１９０℃の範囲である」、ならびに段落【００２５】の記載「本発明のポリエステル樹脂組成物から製造した得られたフィルム又はシート２８は、加熱ロールの間の圧縮ニップを通してポリエステル樹脂組成物を通過させることによって製造された均一な厚さを有する」に支持される。
　したがって、この訂正は、特許請求の範囲の減縮を目的とするものである。
　また、上記訂正事項ｒは、願書に添付した明細書または図面に記載した事項の範囲内の訂正であり、実質上特許請求の範囲を拡張しまたは変更するものではない。
　上記訂正事項ｓについては、請求項１４において「ジオール残基成分」を、「エチレングリコール、ネオペンチルグリコール、ジエチレングリコール、１，４−シクロヘキサンジメクノール及びこれらの混合物から選択される」ジオール残基成分に限定しようとするものである。上記訂正事項ｓは、段落【００１５】の記載「ジオール残基成分について、好ましいジオールには、エチレングリコール、ジエチレングリコール、ネオペンチルグリコール、１，４−シクロヘキサンジメタノール及びこれらの混合物が含まれる」に支持される。
　なお、訂正事項ｓにおいては、「１３０℃〜２５０℃の温度で、少なくとも２個のカレンダリングロールの間の圧縮ニップにポリエステル樹脂組成物を、通す」との文言が削除されるが、請求項１４が従属する請求項１３において上記訂正事項ｒで訂正された記載中には「１４０℃〜１９０℃の温度で、少なくとも２個の隣接する加熱カレンダリングロールの間の圧縮ニップに通す」との限定が既に存在している。
　従って、訂正事項ｓにおける「１３０℃〜２５０℃の温度で、少なくとも２個のカレンダリングロールの間の圧縮ニップにポリエステル樹脂組成物を、通す」との文言の削除は、請求項１４の範囲を拡張しない。　
　したがって、この訂正は、特許請求の範囲の減縮を目的とするものである。
　また、上記訂正事項ｓは、願書に添付した明細書または図面に記載した事項の範囲内の訂正であり、実質上特許請求の範囲を拡張しまたは変更するものではない。
　上記訂正事項ｔについては、請求項１７に記載された「二酸残基成分」を、「テレフタル酸、ナフタレンジカルボン酸、１，４−シクロヘキサンジ
カルボン酸、イソフタル酸及びこれらの混合物、並びに０〜２０モル％の炭素数４〜４０の変性二酸から選択される」に限定しようとするものである。
　上記訂正事項ｔは、段落【００１４】の記載「二酸残基成分は、約２０モル％以下の少量の炭素数約４〜約４０の他の二酸で変性することができ」に支持される。
　なお、訂正事項ｔについては、「並びに（ｉｉ）少なくとも８０モル％の、炭素数２〜１０のジオール及びこれらの混合物から選択されたジオール残基成分を含み、二酸残基成分が１００モル％基準であり、ジオール残基成分が１００モル％基準である」との文言が削除されるが、ジオール残基成分が「少なくとも８０モル％の、炭素数２〜１０のジオール及びこれらの混合物から選択されたジオール残基成分」を含むとの限定は、上記訂正事項ｏで訂正された記載中に既に存在している。したがって、訂正事項ｔにおける「（ｉｉ）少なくとも８０モル％の、炭素数２〜１０のジオール及びこれらの混合物から選択されたジオール残基成分を含み」との文言の削除は、請求項１７の範囲を拡張しない。
　したがって、この訂正は、特許請求の範囲の減縮を目的とするものである。　
　また、上記訂正事項ｔは、願書に添付した明細書または図面に記載した事項の範囲内の訂正であり、実質上特許請求の範囲を拡張しまたは変更するものではない。
　上記訂正事項ｕについては、請求項１８に記載された「ジオール残基成分がエチレングリコール、ネオペンチルグリコール、ジエチレングリコール、
１，４−シクロヘキサンジメタノール及びこれらの混合物から選択される」を滅縮して、「１０〜１００モル％の１，４−シクロヘキサンジメタノール及び９０〜０モル％のエチレングリコールからなる」に訂正しようとするものである。
　上記訂正事項ｕは、段落【００１５】の記載「更に好ましくは、ジオール残基成分は、約１０〜１００モル％の１，４−シクロヘキサンジメタノール及び約９０〜０モル％のエチレングリコールである」に支持される。
　したがって、この訂正は、特許請求の範囲の減縮を目的とするものである。
　また、上記訂正事項ｕは、願書に添付した明細書または図面に記載した事項の範囲内の訂正であり、実質上特許請求の範囲を拡張しまたは変更するものではない。
　上記訂正事項ｖについては、請求項１９の先頭に「以下の工程：（Ａ）樹脂のポリエステル成分として、無定形ポリエステル、または溶融状態からの結晶化半時間が少なくとも５分の半結晶性ポリエステルを選択する工程、及び（Ｂ）ペレット、粉末又は溶融形態でポリエステル樹脂組成物を導入して、１４０℃〜１９０℃の温度で、少なくとも２個の隣接する加熱カレンダリングロールの間の圧縮ニップに通すことによりポリエステル樹脂組成物をカレンダリングして、シートまたはフィルムを形成する工程、を含んでなる方法によってポリエステル樹脂組成物から製造されるカレンダーシートであって、」を挿入して減縮しようとするものである。
　樹脂のポリエステル成分として無定形または半結晶性ポリエステル樹脂組成物が選択されることは、段落【００１０】の記載「ある種の無定形又は半結晶性ポリエステル樹脂組成物は、意外にも、従来のカレンダリング方法を使用してカレンダリングして、均一なフィルム及びシートを製造することが可能である」に支持される。
　工程（Ｂ）のカレンダリングする工程、およびその温度については、段落【００２３】の記載「少なくとも２個の隣接する加熱ロールを有するカレンダーが、このポリエステル樹脂組成物を加工するのに適しており、ポリエステル樹脂組成物は、ペレット、粉末又は溶融形態で２個のロールの間に導入される」および「ロールのための典型的な加工温度は、（中略）好ましくは約１４０℃〜約１９０℃の範囲である」、ならびに段落【００２５】の記載「本発明のポリエステル樹脂組成物から製造した得られたフィルム又はシート２８は、加熱ロールの間の圧縮ニップを通してポリエステル樹脂組成物を通過させることによって製造された均一な厚さを有する」に支持される。
　したがって、この訂正は、特許請求の範囲の減縮を目的とするものである。
　また、上記訂正事項ｖは、願書に添付した明細書または図面に記載した事項の範囲内の訂正であり、実質上特許請求の範囲を拡張しまたは変更するものではない。
　上記訂正事項ｗについては、請求項１９に記載された「樹脂のポリエステル成分」を、「樹脂のポリエステル成分が、（ｉ）少なくとも８０モル％のテレフタル酸、ナフタレンジカルボン酸、１，４−シクロヘキサンジカルボン酸、イソフタル酸及びこれらの混合物か選択され、テレフタル酸残基成分を含む二酸残基成分、並びに（ｉｉ）８０〜１００モル％の、炭素数２〜１０のジオール及びこれらの混合物、並びに０〜２０モル％の、１，３−プロパンジオール、１，４−ブタンジオール、１，５−ペンタンジオール、１，６−ヘキサンジオール、１，８−オクタンジオール、２，２，４−トリメチル−１，３−ペンタンジオール、プロピレングリコール、２，２，４，４−テトラメチル−１，３−シクロブタンジオールから選択された変性ジオール、から選択されたジオール残基成分、からなるポリエステルから選択され、二酸残基成分が１００モル％基準であり、ジオール残基成分が１００モル％基準であり、」に限定しようとするものである。
　上記訂正事項ｗは、段落【００１３】の記載「好ましいポリエステルは、（ｉ）少なくとも８０モル％の、テレフタル酸、ナフタレンジカルボン酸、１，４−シクロヘキサンジカルボン酸、イソフタル酸又はこれらの混合物から選択された二酸残基成分（中略）を含む」に支持される。
　したがって、この訂正は、特許請求の範囲の減縮を目的とするものである。
　また、上記訂正事項ｗは、願書に添付した明細書または図面に記載した事項の範囲内の訂正であり、実質上特許請求の範囲を拡張しまたは変更するものではない。
　上記訂正事項ｘについては、請求項１９の「エチレングリコール及び１，４−シクロヘキサンジカルボン酸からなるジオール残基成分」との誤記を「エチレングリコール及び１，４−シクロヘキサンジメタノールからなるジオール残基成分」であることを明確化したものであり、ジオール残基成分が本来「１，４−シクロヘキサンジメタノール」であるべきことは、段落【００１５】の記載「ジオール残基成分について、好ましいジオールには、エチレングリコール、ジエチレングリコール、ネオペンチルグリコール、１，４−シクロヘキサンジメタノール及びこれらの混合物が含まれる。更に好ましくは、ジオール残基成分は、約１０〜１００モル％の１，４−シクロヘキサンジメタノール及び約９０〜０モル％のエチレングリコールである」から明らかである。　
　この訂正は明らかな誤記を訂正してジオール残基成分を明りょうにしたものであるから、誤記の訂正および不明りょうな記載の釈明を目的とするものである。
　すなわち、上記訂正事項ｘは、願書に最初に添付した明細書または図面に記載した事項の範囲内の訂正であり、また、特許請求の範囲を拡張しまたは変更するものではない。
　上記訂正事項ｙについては、請求項１９に記載された「（ｂ）脂肪酸エステルを含んでなる」を減縮して、「脂肪酸エステルを含み、樹脂組成物に添加される脂肪酸エステルの量が、樹脂組成物の合計重量％基準で０．０１〜１０重量％の間で選択され、脂肪酸エステルが、カレンダリングする工程に於いてカレンダリングロールへのポリエステル樹脂組成物の粘着を防止する、」に訂正しようとするものである。
　上記訂正事項ｙは、段落【００１８】の記載「ポリエステルに加えて、カレンダリング用ポリエステル樹脂組成物には、ポリエステルがカレンダリングロールに粘着することを防止する添加剤が含まれる。ポリエステル樹脂組成物中に使用される添加剤の量は、典型的に、ポリエステル樹脂組成物の合計重量％基準で約０．０１〜１０重量％である」および段落【００１９】の記載「このような添加剤の例には、（中略）脂肪酸及びエステル（中略）を含む」に支持される。
　したがって、この訂正は、特許請求の範囲の減縮を目的とするものである。
　また、上記訂正事項ｙは、願書に添付した明細書または図面に記載した事項の範囲内の訂正であり、実質上特許請求の範囲を拡張しまたは変更するものではない。
　上記訂正事項ｚについては、請求項２０においてポリエステルの結晶化半時間を、「少なくとも１２分」に限定しようとするものである。
　上記訂正事項ｚは、段落【００１１】の記載「本発明の実施に有用なポリエステルには、溶融状態からの結晶化半時間が少なくとも約５分、好ましくは約１２分のポリエステルが含まれる」に支持される。
　なお、訂正事項ｚにおいては、「前記ポリエステル樹脂組成物が（ａ）（ｉ）テレフタル酸残基成分及び（ｉｉ）エチレングリコール及び１，４−シクロヘキサンジカルボン酸からなるジオール残基成分を含むポリエステル及び（ｂ）脂肪酸エステルを含む」との文言が削除されるが、請求項２０が従属する請求項１９において上記訂正事項ｘで訂正された記載中には「該樹脂組成物は（ａ）（ｉ）テレフタル酸残基成分及び（ｉｉ）エチレングリコール及び１，４−シクロヘキサンジメタノールからなるジオール残基成分を含むポリエステル及び（ｂ）脂肪酸エステルを含み」との限定が既に存在している。
　したがって、訂正事項ｚにおける「前記ポリエステル樹脂組成物が（ａ）（ｉ）テレフタル酸残基成分及び（ｉｉ）エチレングリコール及び１，４−シクロヘキサンジカルボン酸からなるジオール残基成分を含むポリエステル及び（ｂ）脂肪酸エステルを含む」との文言の削除は、請求項２０の範囲を拡張しない。
　したがって、この訂正は、特許請求の範囲の減縮を目的とするものである。
　また、上記訂正事項ｚは、願書に添付した明細書または図面に記載した事項の範囲内の訂正であり、実質上特許請求の範囲を拡張しまたは変更するものではない。
　上記訂正事項ａａについては、請求項２１においてポリエステルを「無限の結晶化半時間を有する無定形である」ポリエステルに限定しようとするものである。
　上記訂正事項ａａは、段落【００１１】の記載「無限の結晶化半時間を有するため、無定形ポリエステルが好ましい。」に支持される。
　したがって、この訂正は、特許請求の範囲の減縮を目的とするものである。
　また、上記訂正事項ａａは、願書に添付した明細書または図面に記載した事項の範囲内の訂正であり、実質上特許請求の範囲を拡張しまたは変更するものではない。
　上記訂正事項ａｂについては、請求項２２においてジオール残基成分を、「１０〜１００モル％の１，４−シクロヘキサンジメタノール及び９０〜０モル％のエチレングリコールからなる」ジオール残基成分に限定しようとするものである。上記訂正事項ａｂは、段落【００１５】の記載「更に好ましくは、ジオール残基成分は、約１０〜１００モル％の１，４−シクロヘキサンジメタノール及び約９０〜０モル％のエチレングリコールである」に支持される。
　したがって、この訂正は、特許請求の範囲の減縮を目的とするものである。
　また、上記訂正事項ａｂは、願書に添付した明細書または図面に記載した事項の範囲内の訂正であり、実質上特許請求の範囲を拡張しまたは変更するものではない。
　上記訂正事項ａｃについては、請求項２４に記載された「（ａ）少なくとも５分の溶融状態からの結晶化半時間を有するポリエステル」を減縮して、
「（ａ）少なくとも５分の溶融状態からの結晶化半時間を有するポリエステルであって、樹脂のポリエステル成分が、（ｉ）少なくとも８０モル％の、テレフタル酸、ナフタレンジカルボン酸、１，４−シクロヘキサンジカルボン酸、イソフタル酸及びこれらの混合物から選択された二酸残基成分並びに（ｉｉ）８０〜１００モル％の、炭素数２〜１０のジオール及びこれらの混合物、並びに０〜２０モル％の、１，３−プロパンジオール、１，４−ブタンジオール、１，５−ぺンタンジオール、１，６−へキサンジオール、１，８−オクタンジオール、２，２，４−トリメチル−１，３−ペンタンジオール、プロピレングリコール、２，２，４，４−テトラメチル−１，３−シクロブタンジオールから選択された変性ジオールから選択されたジオール残基成分、からなるポリエステルから選択され、二酸残基成分が１００モル％基準であり、ジオール残基成分が１００モル％基準である、ポリエステル」に訂正しようとするものである。
　上記訂正事項ａｃは、段落【００１３】の記載、及び変性ジオールに関して段落【００１５】の記載「ジオール残基成分は、約２０モル％以下の他のジオールで変性することができる。適切な変性ジオールには、１，３−プロパンジオール、１，４−ブタンジオール、１，５−ペンタンジオール、１，６−へキサンジオール、１，８−オクタンジオール、２，２，４−トリメチル−１，３−ペンタンジオール、プロピレングリコール、２，２，４，４−テトラメチル−１，３−シクロブタンジオール等が含まれる」に支持される。
　したがって、この訂正は、特許請求の範囲の減縮を目的とするものである。
　また、上記訂正事項ａｃは、願書に添付した明細書または図面に記載した事項の範囲内の訂正であり、実質上特許請求の範囲を拡張しまたは変更するものではない。
　上記訂正事項ａｄについては、請求項２４に記載された「カレンダリングロールへのポリエステルの粘着を防止するのに十分な添加剤」を滅縮して、「（ｂ）カレンダリングロールへのポリエステルの粘着を防止するのに十分な量の添加剤であって、添加剤が内部滑剤、スリップ剤又はこれらの混合物であり、有機酸の金属塩、脂肪酸及びエステル、炭化水素ワックス、化学的に変性したポリオレフィンワックス、エステルワックス、グリセロールモノ−及びジステアレート、タルク並びにアクリルコポリマーから選択される、添加剤、を含み、樹脂組成物に添加される添加剤の量が、樹脂組成物の合計重量％基準で０．０１〜１０重量％の間で選択され、添加剤が、カレンダリングする工程に於いてカレンダリングロールへのポリエステル樹脂組成物の粘着を防止する、」に訂正しようとするものである。
　添加剤が「内部滑剤、スリップ剤又はこれらの混合物」であることは、訂正前の特許請求の範囲の請求項７に記載され、段落【００１９】の記載「添加剤は、（中略）これには内部滑剤、スリップ剤又はこれらの混合物が含まれる」との記載に支持される。
　添加剤が「有機酸の金属塩、脂肪酸及びエステル、炭化水素ワックス、化学的に変性したポリオレフィンワックス、エステルワックス、グリセロールモノ−及びジステアレート、タルク並びにアクリルコポリマーから選択され」ることは、段落【００１９】の記載に支持される。
　したがって、この訂正は、特許請求の範囲の減縮を目的とするものである。
　また、上記訂正事項ａｄは、願書に添付した明細書または図面に記載した事項の範囲内の訂正であり、実質上特許請求の範囲を拡張しまたは変更するものではない。
　上記訂正事項ａｅについては、段落【００１９】における「エステルサックス」との誤記を「エステルワックス」に訂正して、「カルナウバ」が「エステルワックス」の例示であることを明確化したものである。「カルナウバ」がワックスの一種であることは周知であり明らかである。
　この訂正は、誤記の訂正および不明りょうな記載の釈明を目的とするものである。
　すなわち、上記訂正事項ａｅは、願書に添付した明細書または図面に記載した事項の範囲内の訂正であり、また、特許請求の範囲を拡張しまたは変更するものではない。
　以上のとおりであるから、上記訂正は、特許法第１２０条の４第２項及び同条第３項において準用する特許法第１２６条第２項から第４項までの規定に適合するので、当該訂正を認める。
［３］特許異議の申立についての判断
（訂正後の本件特許発明）
　訂正後の請求項１〜２５に係る本件特許発明（以下、「訂正後の本件発明１〜２５」という。）は、訂正明細書の請求項１〜２５に記載された次のとおりのものと認める。
「【請求項１】ポリエステル樹脂組成物からフィルムまたはシートを製造する方法において使用するための、カレンダリング用ポリエステル樹脂組成物であって、（ａ）溶融状態からの結晶化半時間が少なくとも５分のポリエステルであって、樹脂のポリエステル成分が、（ｉ）少なくとも８０モル％の、テレフタル酸、ナフタレンジカルボン酸、１，４−シクロヘキサンジカルボン酸、イソフタル酸及びこれらの混合物から選択された二酸残基成分並びに（ｉｉ）８０〜１００モル％の、炭素数２〜１０のジオール及びこれらの混合物、並びに０〜２０モル％の、１，３−プロパンジオール、１，４−ブタンジオール，１，５−ペンタンジオール、１，６−へキサンジオール、１，８−オクタンジオール、２，２，４−トリメチル−１，３−ペンタンジオール、プロピレングリコール、２，２，４，４−テトラメチル−１，３−シクロブタンジオールから選択された変性ジオール、から選択されたジオール残基成分、からなるポリエステルから選択され、二酸残基成分が１００モル％基準であり、ジオール残基成分が１００モル％基準である、ポリエステル、並びに（ｂ）カレンダリングロールへのポリエステルの粘着を防止するのに十分な量の添加剤であって、添加剤が内部滑剤、スリップ剤又はこれらの混合物であり、有機酸の金属塩、脂肪酸及びエステル、炭化水素ワックス、化学的に変性したポリオレフィンワックス、エステルワックス、グリセロールモノ−及びジステアレート、タルク並びにアクリルコポリマーから選択される、添加剤、を含んでなり、樹脂組成物に添加される添加剤の量が、樹脂組成物の合計重量％基準で０．０１〜１０重量％の間で選択され、添加剤が、カレンダリングする工程に於いてカレンダリングロールへのポリエステル樹脂組成物の粘着を防止し、該方法は、以下の工程：（Ａ）樹脂のポリエステル成分として、無定形ポリエステル、または溶融状態からの結晶化半時間が少なくとも５分の半結晶性ポリエステルを選択する工程、及び（Ｂ）ペレット、粉末又は溶融形態でポリエステル樹脂組成物を導入して、１４０℃〜１９０℃の温度で、少なくとも２個の隣接する加熱カレンダリングロールの間の圧縮ニップに通すことによりポリエステル樹脂組成物をカレンダリングして、シートまたはフィルムを形成する工程、を含む、カレンダリング用ポリエステル樹脂組成物。
【請求項２】ポリエステルの結晶化半時間が少なくとも１２分である請求項１に記載のポリエステル樹脂組成物。
【請求項３】ポリエステルが無限の結晶化半時間を有する無定形である請求項１に記載のポリエステル樹脂組成物。
【請求項４】二酸残基成分が、テレフタル酸、ナフタレンジカルボン酸、１，４−シクロヘキサンジカルボン酸、イソフタル酸及びこれらの混合物、並びに０〜２０モル％の炭素数４〜４０の変性二酸から選択される、請求項１に記載のポリエステル樹脂組成物。
【請求項５】ジオール残基成分がエチレングリコール、ネオペンチルグリコール、ジエチレングリコール、１，４−シクロヘキサンジメタノール及びこれらの混合物から選択される請求項１に記載のポリエステル樹脂組成物。　【請求項６】ジオール残基成分が、１０〜１００モル％の１，４−シクロヘキサンジメタノール及び９０〜０モル％のエチレングリコ−ルからなる、請求項５に記載のポリエステル樹脂組成物。
【請求項７】変性二酸が、コハク酸、グルタル酸、アゼライン酸、アジピン酸、スベリン酸、セバシン酸、およびダイマー酸から選択される、請求項４に記載のポリエステル樹脂組成物。
【請求項８】（ｃ）酸化安定剤を更に含んでなる請求項１に記載のポリエステル樹脂組成物。
【請求項９】（ｄ）溶融強度増強剤を含んでなる請求項１に記載のポリエステル樹脂組成物。
【請求項１０】ポリエステル樹脂組成物がカレンダリングの前と比較したときに、カレンダリングの後で９０％より大きいインヘレント粘度保持率を有する請求項１に記載のポリエステル樹脂組成物。
【請求項１１】ポリエステル樹脂組成物から、フィルム又はシートを製造する方法であって、以下の工程：（Ａ）樹脂のポリエステル成分として、無定形ポリエステル、または溶融状態からの結晶化半時間が少なくとも５分の半結晶性ポリエステルを選択する工程、及び（Ｂ）ペレット、粉末又は溶融形態でポリエステル樹脂組成物を導入して、１４０℃〜１９０℃の温度で、少なくとも２個の隣接する加熱カレンダリングロールの間の圧縮ニップに通すことによりポリエステル樹脂組成物をカレンダリングして、シートまたはフィルムを形成する工程、を含み、樹脂のポリエステル成分が、（ｉ）少なくとも８０モル％の、テレフタル酸、ナフタレンジカルボン酸、１，４−シクロヘキサンジカルボン酸、イソフタル酸及びこれらの混合物から選択された二酸残基成分、並びに（ｉｉ）８０〜１００モル％の、炭素数２〜１０のジオール及びこれらの混合物、並びに０〜２０モル％の、１，３−プロパンジオール、１，４−ブタンジオール、１，５−ペンタンジオール、１，６−へキサンジオール、１，８−オクタンジオール、２，２，４−トリメチル−１，３−ペンタンジオール、プロピレングリコール、２，２，４，４−テトラメチル−１，３−シクロブタンジオールから選択された変性ジオールから選択されたジオール残基成分、からなるポリエステルから選択され、二酸残基成分が１００モル％基準であり、ジオール残基成分が１００モル％基準であり、該樹脂組成物が、内部滑剤、スリップ剤又はこれらの混合物である添加剤を含み、添加剤が、有機酸の金属塩、脂肪酸及びエステル、炭化水素ワックス、化学的に変性したポリオレフィンワックス、エステルワックス、グリセロールモノ−及びジステアレート、タルク並びにアクリルコポリマーから選択され、樹脂組成物に添加される添加剤の量が、樹脂組成物の合計重量％基準で０．０１〜１０重量％の間で選択され、添加剤が、カレンダリングする工程に於いてカレンダリングロールへのポリエステル樹脂組成物の粘着を防止する、方法。
【請求項１２】ポリエステルの結晶化半時間が少なくとも１２分である請求項１１に記載の方法。
【請求項１３】　以下の工程：（Ａ）樹脂のポリエステル成分として、無定形ポリエステル、または溶融状態からの結晶化半時間が少なくとも５分の半結晶性ポリエステルを選択する工程及び（Ｂ）ペレット、粉末又は溶融形態でポリエステル樹脂組成物を導入して、１４０℃〜１９０℃の温度で、少なくとも２個の隣接する加熱カレンダリングロールの間の圧縮ニップに通すことによりポリエステル樹脂組成物をカレンダリングして、シートまたはフィルムを形成する工程、を含む方法によってポリエステル樹脂組成物から製造されたカレンダーフィルム又はシートであって、樹脂のポリエステル成分が、（ｉ）少なくとも８０モル％の、テレフタル酸、ナフタレンジカルボン酸、１，４−シクロヘキサンジカルボン酸、イソフタル酸及びこれらの混合物から選択された二酸残基成分、並びに（ｉｉ）８０〜１００モル％の、炭素数２〜１０のジオール及びこれらの混合物、並びに０〜２０モル％の、１，３−プロパンジオール、１，４−ブタンジオール、１，５−ペンタンジオール、１，６−へキサンジオール、１，８−オクタンジオール、２，２，４−トリメチル−１，３−ペンタンジオール、プロピレングリコール、２，２，４，４−テトラメチル−１，３−シクロブタンジオールから選択された変性ジオール、から選択されたジオール残基成分、からなるポリエステルから選択され、二酸残基成分が１００モル％基準であり、ジオール残基成分が１００モル％基準であり、該樹脂組成物が、内部滑剤、スリップ剤又はこれらの混合物である添加剤を含み、添加剤が、有機酸の金属塩、脂肪酸及びエステル、炭化水素ワックス、化学的に変性したポリオレフィンワックス、エステルワックス、グリセロールモノ−及びジステアレート、タルク並びにアクリルコポリマーから選択され、樹脂組成物に添加される添加剤の量が、樹脂組成物の合計重量％基準で０．０１〜１０重量％の間で選択され、添加剤が、カレンダリングする工程に於いてカレンダリングロールへのポリエステル樹脂組成物の粘着を防止する、カレンダーフイルム又はシート。
【請求項１４】ジオール残基成分がエチレングリコール、ネオペンチルグリコール、ジエチレングリコール、１，４−シクロヘキサンジメタノール及びこれらの混合物から選択される請求項１３に記載のフィルム又はシート。
【請求項１５】ポリエステルの結晶化半時間が少なくとも１２分である請求項１３に記載のフィルム又はシート。
【請求項１６】ポリエステルが、無限の結晶化半時間を有する無定形である、請求項１３に記載のフィルム又はシート。
【請求項１７】二酸残基成分が、テレフタル酸、ナフタレンジカルボン酸、１，４−シクロヘキサンジカルボン酸、イソフタル酸及びこれらの混合物、並びに０〜２０モル％の炭素数４〜４０の変性二酸から選択される請求項１３に記載のフィルム又はシート。
【請求項１８】ジオール残基成分が、１０〜１００モル％の１，４−シクロヘキサンジメタノール及び９０〜０モル％のエチレングリコールからなる、請求項１４に記載のフィルム又はシート。
【請求項１９】以下の工程：（Ａ）樹脂のポリエステル成分として、無定形ポリエステル、または溶融状態からの結晶化半時間が少なくとも５分の半結晶性ポリエステルを選択する工程、及び（Ｂ）ペレット、粉末又は溶融形態でポリエステル樹脂組成物を導入して、１４０℃〜１９０℃の温度で、少なくとも２個の隣接する加熱カレンダリングロールの間の圧縮ニップに通すことによりポリエステル樹脂組成物をカレンダリングして、シートまたはフィルムを形成する工程、を含んでなる方法によってポリエステル樹脂組成物から製造されるカレンダーシートであって、樹脂のポリエステル成分が、（ｉ）少なくとも８０モル％のテレフタル酸、ナフタレンジカルボン酸、１，４−シクロヘキサンジカルボン酸、イソフタル酸及びこれらの混合物から選択された二酸残基成分、並びに（ｉｉ）８０〜１００モル％の、炭素数２〜１０のジオール及びこれらの混合物、並びに０〜２０モル％の、１，３−プロパンジオール、１，４−ブタンジオール、１，５−ペンタンジオール、１，６−へキサンジオール、１，８−オクタンジオール、２，２，４−トリメチル−１，３−ペンタンジオール、プロピレングリコール、２，２，４，４−テトラメチル−１，３−シクロブタンジオールから選択された変性ジオール、から選択されたジオール残基成分、からなるポリエステルから選択され、二酸残基成分が１００モル％基準であり、ジオール残基成分が１００モル％基準であり、そしてここで、該樹脂組成物は（ａ）（ｉ）テレフタル酸残基成分及び（ｉｉ）エチレングリコール及び１，４−シクロヘキサンジメタノールからなるジオール残基成分を含むポリエステル及び（ｂ）脂肪酸エステルを含み、樹脂組成物に添加される脂肪酸エステルの量が、樹脂組成物の合計重量％基準で０．０１〜１０重量％の間で選択され、脂肪酸エステルが、カレンダリングする工程に於いてカレンダリングロールへのポリエステル樹脂組成物の粘着を防止する、カレンダーシート。
【請求項２０】ポリエステルの結晶化半時間が少なくとも１２分である請求項１９に記載のカレンダーシート。
【請求項２１】前記ポリエステル樹脂組成物がグリセロールモノステアレートを含み、ポリエステルが無限の結晶化半時間を有する無定形である請求項２０に記載のカレンダーシート。
【請求項２２】前記ポリエステル樹脂組成物がポリエステル樹脂組成物の総重量に基づいて１重量％のグリセロールモノステアレートを含み、ジオール残基成分が、１０〜１００モル％の１，４−シクロヘキサンジメタノール及び９０〜０モル％のエチレングリコールからなる、請求項２１に記載のカレンダーシート。
【請求項２３】請求項１９〜２２のいずれか１項に記載のカレンダーシートから形成されるトランサクションカード又はセキュリティカード。
【請求項２４】カレンダーポリエステル樹脂組成物を含んでなる物品であって、該ポリエステル樹脂組成物が（ａ）少なくとも５分の溶融状態からの結晶化半時間を有するポリエステルであって、樹脂ポリエステル成分が、（ｉ）少なくとも８０モル％の、テレフタル酸、ナフタレンジカルボン酸、１，４−シクロヘキサンジカルボン酸、イソフタル酸及びこれらの混合物から選択された二酸残基成分並びに（ｉｉ）８０〜１００モル％の、炭素数２〜１０のジオール及びこれらの混合物、並びに０〜２０モル％の、１，３−プロパンジオール、１，４−ブタンジオール、１，５−ペンタンジオール、１，６−へキサンジオール、１，８−オクタンジオール、２，２，４−トリメチル−１，３−ペンタンジオール、プロピレングリコール、２，２，４，４−テトラメチル−１，３−シクロブタンジオールから選択された変性ジオールから選択されたジオール残基成分、からなるポリエステルから選択され、二酸残基成分が１００モル％基準であり、ジオール残基成分が１００モル％基準である、ポリエステル、及び（ｂ）カレンダリングロールへのポリエステルの粘着を防止するのに十分な量の添加剤であって、添加剤が内部滑剤、スリップ剤又はこれらの混合物であり、有機酸の金属塩、脂肪酸及びエステル、炭化水素ワックス、化学的に変性したポリオレフィンワックス、エステルワックス、グリセロールモノ−及びジステアレート、タルク並びにアクリルコポリマーから選択される、添加剤、を含み、樹脂組成物に添加される添加剤の量が、樹脂組成物の合計重量％基準で０．０１〜１０重量％の間で選択され、添加剤が、カレンダリングする工程に於いてカレンダリングロールへのポリエステル樹脂組成物の粘着を防止する、物品。
【請求項２５】前記物品がシート又はフィルムである請求項２４に記載の物品。」
（特許異議申立の理由の概要）
［理由１］
　本件訂正前の請求項１〜２５に係る発明は、その出願前日本国内において頒布された下記刊行物１〜５に記載された発明に基づいて、その出願前にその発明の属する技術分野における通常の知識を有する者が容易に発明することができたものであり、特許法第２９条第２項の規定に違反して特許されたものである。
［理由２］
　本件訂正前の請求項１９及び２０の記載は不備なので、その特許は、特許法第３６条第６項第２号に規定する要件を満たしていない特許出願に対してされたものである。　　　　　　　　　　　
　　　　　　　　　　　記
刊行物１：特開平９−６６５９０号公報（甲第１号証）
刊行物２の１：プラスチックスエージ４、１９７４年、第１０５，１０６，１０８頁（甲第２号証）
刊行物２の２：プラスチックスエージ６，１９７４年、第１０１、１０２頁（甲第２号証）
刊行物２の３：プラスチックスエージ１１，１９７４年、第１３８〜１４１頁（甲第２号証）
刊行物３：プラスチック加工技術便覧（新版）、日刊工業新聞社、昭和４４年１２月５日、第３４０〜３４５，３５２〜３５３頁（甲第３号証）
刊行物４：特開平７−２７８４１８号公報（甲第４号証）
刊行物５：特開平９−４０８２３号公報（甲第５号証）
（各刊行物の記載事項） 
刊行物１：
「ポリエチレンテレフタレート樹脂製のＩＣカード用コアシート及びオーバーシートであって、該ポリエチレンテレフタレート樹脂が該ポリエチレンテレフタレート樹脂のエチレングリコール成分の１０〜７０％をシクロヘキサンジメタノールに置換してなる共重合ポリエステル樹脂組成物からなり、かつシートの少なくとも片面に表面粗さＲａが０．５〜１５μｍの工ンボス加工を施していることを特徴とするＩＣカード用シート。」（請求項１）
「この共重合樹脂をシート状に加工するには、カレンダリング法、押し出し法、プレス法などがあるが、ここでは特に限定するものではない。」（段落【０００８】）
実施例１には「ポリエチレンテレフタレート樹脂のエチレングリコール成分の３０％をシクロへキサンジメタノールに置換した共重合ポリエステル樹脂をカレンダーによりシート状に圧延製膜し厚さ０．１ｍｍのオーバーシートを得た。」と記載されている。
刊行物２の１：
「最終ロールから両面剥離させる際には、後述するように加熱されたシート基体の加熱時の強さ（溶融体強さ）が滑性の与え方とともに重要である。」（第１０５頁右欄）
「力レンダでは溶融体強さが強く延伸されにくいものが成型性良好である。」（第１０８頁右欄）
刊行物２の２：
各種のカレンダーロール方式が挙げられている。「狭いニップ間を高圧下で通過させ，」（第１０２頁左欄）
刊行物２の３：
カレンダー加工における滑剤の重要性を説明し、さらに表１０〜１２には用いることのできる滑剤が例示されている。この表中に滑剤としてステアリン酸モノグリセライドが挙げられている。
刊行物３：
プラスチック加工技術便覧であり、多種のプラスチック加工方法について概説されており、その中にカレンダー加工についても触れている。
「これら加工機械にコンパウンドが粘着しロールからフィルムがはがれなくなる．このような状態では作業能率は低下し，均一な厚さの製品を製造することができなくなる．滑剤はこれを防止するために使用される．」（第３４５頁１０〜１３行）
塩化ビニル用滑剤として「ブチルステアレート，・・・が代表的な滑剤であり，」（第３５３頁２４〜２５行）
刊行物４：
カレンダー加工用ポリエステルエラストマ組成物（発明の名称）に関するものである。
「カレンダー成形加工性、特にロールによる粘着性、付着性を改良することを見いだし本発明に到達した。」（段落【０００７】）
「また本発明組成物は、・・・、ヒンダードフェノノール系、・・などの酸化防止剤、・・・、工ポキシ化合物やイソシアネート化合物などの増粘剤、・・・、モンタン酸エステルワックスなどの成形離型剤、・・・、・・・任意に含有せしめることができる。」（段落【００２０】）
　また実施例において、”イルガノックス”１０１０（ヒンダードフェノール系酸化防止剤・・・）（段落【００２６】）が使われている。
刊行物５：
「カレンダ加工用ポリプロピレン樹脂組成物」（発明の名称）に関するものである。
「本発明の目的はカレンダー加工の可能なポリプロピレンホモ重合体組成物を提供することである。」（段落【０００４】）
「０．０３重量％未満ではカレンダーロールに粘着しやすく、」（段落【０００８】）
段落【００１０】の実施例においてカレンダー加工性として粘着性を評価している。
（判断）
［理由１］について：
　刊行物１には、ポリエチレンテレフタレート樹脂でエチレングリコール成分の１０〜７０％をシクロヘキサンジメタノールに置換してなる共重合ポリエステル樹脂組成物からなるＩＣカード用シートの発明が記載され、「この共重合樹脂をシート状に加工するには、カレンダリング法、押し出し法、プレス法などがあるが、ここでは特に限定するものではない。」（段落【０００８】）と記載され、さらに実施例１では、「ポリエチレンテレフタレート樹脂のエチレングリコール成分の３０％をシクロへキサンジメタノールに置換した共重合ポリエステル樹脂をカレンダーによりシート状に圧延製膜し厚さ０．１ｍｍのオーバーシートを得た。」と記載されている。
　訂正後の本件発明１の具体例である実施例で用いているポリエステルＡは、「１００モル％のテレフタル酸の酸成分並びに３１モル％の１，４ーシクロへキサンジメタノール及び６９モル％エチレングリコールのグリコール成分を含むポリエステル」（段落【００３２】）であり、刊行物１の実施例１のポリエステルとほぼ一致するものであるから、この刊行物１のポリエステルは、訂正後の本件発明１の（ａ）溶融状態からの結晶化半時間が少なくとも５分のポリエステルに相当するものと解するのが相当である。　
　そこで、訂正後の本件発明１と刊行物１に記載された発明とを比較すると、用いるポリエステルは一致しているが、訂正後の本件発明１のものが、特定の添加剤を併用し、工程の諸条件を限定するカレンダリング用ポリエステル樹脂組成物であるのに対し、刊行物１には、特定の添加剤の併用は記載されておらず、また、カレンダーによりと記載されているだけで、その工程の具体的内容は記載されていない点で両発明は相違するものと認める。
  そこで、この相違点について検討する。
　刊行物２、３はプラスチック全般またはＰＶＣのカレンダリングに関する記載であって、ポリエステルについては記載がない。
　また、刊行物５は、ポリプロピレンのカレンダリングに関する記載であって、ポリエステルについては記載がない。
　また、刊行物４は、ポリエステルエラストマーに関する記載であって、訂正後の本件発明１のポリエステルは記載されていない。
　訂正後の本件発明１のポリエステルとＰＶＣ、ポリエチレン、ポリエステルエラストマーとは、その性状が異なり、併用する添加剤やカレンダリング条件の選択基準が異なり、カレンダリングといっても、これらの技術を刊行物１のポリエステルに直ちに適用できるものではなく、訂正後の本件発明１の特定の添加剤の併用や工程の限定された諸条件が、刊行物２〜５に記載された事項から容易になしうるものとはいえない。
　したがって、上記相違点は格別のもといえるし、当業者が容易になしえたものとすることはできない。
　そして、訂正後の本件発明１は、上記格別の相違点を含む特定の構成とすることにより、訂正後の本件特許明細書記載のとおりの効果を奏するものである。
　したがって、訂正後の本件発明１は、刊行物１〜５に記載された発明に基づいて当業者が容易に発明できたものとは認められない。
　また、訂正後の本件発明２〜１０は、訂正後の本件発明１を引用したものであるから、上記訂正後の本件発明１と同様の理由により、刊行物１〜５に記載された発明に基づいて当業者が容易に発明できたものとも認められない。
　また、訂正後の本件発明１１、１２は、訂正後の本件発明１の特定のポリエステル樹脂組成物からのフィルム又はシートの製造方法であり、訂正後の本件発明１３〜１８は、訂正後の本件発明１の特定のポリエステル樹脂組成物からのフィルム又はシートであり、訂正後の本件発明１９〜２２は、訂正後の本件発明１の特定のポリエステル樹脂組成物からのカレンダーシートであり、訂正後の本件発明２３は、訂正後の本件発明１の特定のポリエステル樹脂組成物からのカレンダーシートから形成されるトランサクションカード又はセキュリティカードフィルム又はシートであり、訂正後の本件発明２４、２５は、訂正後の本件発明１の特定のポリエステル樹脂組成物からの物品であるから、上記訂正後の本件発明１と同様の理由により、刊行物１〜５に記載された発明に基づいて当業者が容易に発明できたものとは認められない。
　尚、特許異議申立人は、平成１６年７月７日付回答書で、訂正後の本件発明１〜２５の特定の添加剤の併用とカレンダリングの工程の限定された諸条件の容易推考性について、参考資料２，３，４を提出してさらに主張しているが、いずれも一般的な記載であり、訂正後の本件発明１〜２５の特定の添加剤の併用とカレンダリングの工程の限定された諸条件を具体的に示唆する記載はなく、この主張は採用できない。
　また、「選択する工程」との記載の追加は訂正要件違反である旨の主張をしているが、特許明細書、段落【００１０】や実施例の記載から、特定のポリエステル樹脂を選択する工程は、実質的に記載されているものといえるので、この主張も採用できない。
　したがって、上記のとおりに判断する。
［理由２］について：
　上記訂正事項ｘ及びｚの訂正により訂正前の請求項１９及び２０の「エチレングリコール及び１，４−シクロヘキサンジカルボン酸からなるジオール成分」との技術的に不明りょうな記載は請求項１９では「エチレングリコール及び１，４−シクロヘキサンジメターノルからなるジオール成分」と訂正され、請求項２０ではこの部分が削除された結果、明りょうとなり記載不備は解消した。
［４］結び
　したがって、特許異議申立人の主張および挙証によっては、訂正後の請求項１〜２５に係る発明の特許を取り消すことはできない。
　また、他に訂正後の請求項１〜２５に係る発明の特許を取り消すべき理由を発見しない。         
　よって、結論のとおり決定する。
【異議決定日】
平成１６年１１月４日（２００４．１１．４）
【訂正の要旨】
審決（決定）の【理由】欄参照。
（５４）【発明の名称】
カレンダリング用ポリエステル樹脂組成物
（５７）【特許請求の範囲】
　【請求項１】　
ポリエステル樹脂組成物からフィルムまたはシートを製造する方法において使用するための、カレンダリング用ポリエステル樹脂組成物であって、
　（ａ）溶融状態からの結晶化半時間が少なくとも５分のポリエステル
であって、樹脂のポリエステル成分が、（ｉ）少なくとも８０モル％の、テレフタル酸、ナフタレンジカルボン酸、１，４−シクロヘキサンジカルボン酸、イソフタル酸及びこれらの混合物から選択された二酸残基成分並びに（ｉｉ）８０〜１００モル％の、炭素数２〜１０のジオール及びこれらの混合物、並びに０〜２０モル％の、１，３−プロパンジオール、１，４−ブタンジオール、１，５−ペンタンジオール、１，６−ヘキサンジオール、１，８−オクタンジオール、２，２，４−トリメチル−１，３−ペンタンジオール、プロピレングリコール、２，２，４，４−テトラメチル−１，３−シクロブタンジオールから選択された変性ジオール、から選択されたジオール残基成分、からなるポリエステルから選択され、二酸残基成分が１００モル％基準であり、ジオール残基成分が１００モル％基準である、ポリエステル、並びに
　（ｂ）カレンダリングロールへのポリエステルの粘着を防止するのに十分な量の添加剤
であって、添加剤が内部滑剤、スリップ剤又はこれらの混合物であり、有機酸の金属塩、脂肪酸及びエステル、炭化水素ワックス、化学的に変性したポリオレフィンワックス、エステルワックス、グリセロールモノ−及びジステアレート、タルク並びにアクリルコポリマーから選択される、添加剤、
り
　
樹脂組成物に添加される添加剤の量が、樹脂組成物の合計重量％基準で０．０１〜１０重量％の間で選択され、添加剤が、カレンダリングする工程に於いてカレンダリングロールへのポリエステル樹脂組成物の粘着を防止し、
　
該方法は、以下の工程：
　（Ａ）樹脂のポリエステル成分として、無定形ポリエステル、または溶融状態からの結晶化半時間が少なくとも５分の半結晶性ポリエステルを選択する工程、
及び
　（Ｂ）ペレット、粉末又は溶融形態でポリエステル樹脂組成物を導入して、１４０℃〜１９０℃の温度で、少なくとも２個の隣接する加熱カレンダリングロールの間の圧縮ニップに通すことによりポリエステル樹脂組成物をカレンダリングして、シートまたはフィルムを形成する工程、
を含む、
　【請求項２】　ポリエステルの結晶化半時間が少なくとも１２分である請求項１に記載のポリエステル樹脂組成物。
　【請求項３】　ポリエステルが無限の結晶化半時間を有する無定形である請求項１に記載のポリエステル樹脂組成物。
　【請求項４】　
二酸残基成分が、
、
０〜２０モル％の炭素数４〜４０の変性二酸
れる
　【請求項５】　ジオール残基成分がエチレングリコール、ネオペンチルグリコール、ジエチレングリコール、１，４−シクロヘキサンジメタノール及びこれらの混合物から選択される請求項
１
　【請求項６】　ジオール残基成分が、１０〜１００モル％の１，４−シクロヘキサンジメタノール及び９０〜０モル％のエチレングリコールからなる、請求項
５に
　【請求項７】　
変性二酸が、コハク酸、グルタル酸、アゼライン酸、アジピン酸、スベリン酸、セバシン酸、およびダイマー酸から選択される、
４
　【請求項８】　（ｃ）酸化安定剤を更に含んでなる請求項１に記載のポリエステル樹脂組成物。
　【請求項９】　（ｄ）溶融強度増強剤を含んでなる請求項１に記載のポリエステル樹脂組成物。
　【請求項１０】　ポリエステル樹脂組成物がカレンダリングの前と比較したときに、カレンダリングの後で９０％より大きいインヘレント粘度保持率を有する請求項１に記載のポリエステル樹脂組成物。
　【請求項１１】　
ポリエステル樹脂組成物から
を
する
であって、以下の工程：
　（Ａ）樹脂のポリエステル成分として、無定形ポリエステル、または溶融状態からの結晶化半時間が少なくとも５分の半結晶性ポリエステルを選択する工程、
及び
　（Ｂ）ペレット、粉末又は溶融形態でポリエステル樹脂組成物を導入して、１４０℃〜１９０℃の温度で、少なくとも２個の隣接する加熱カレンダリングロールの間の圧縮ニップに通すことによりポリエステル樹脂組成物をカレンダリングして、シートまたはフィルムを形成する工程、
を含み、
　樹脂のポリエステル成分が、（ｉ）少なくとも８０モル％の、テレフタル酸、ナフタレンジカルボン酸、１，４−シクロヘキサンジカルボン酸、イソフタル酸及びこれらの混合物から選択された二酸残基成分、並びに（ｉｉ）８０〜１００モル％の、炭素数２〜１０のジオール及びこれらの混合物、並びに０〜２０モル％の、１，３−プロパンジオール、１，４−ブタンジオール、１，５−ペンタンジオール、１，６−ヘキサンジオール、１，８−オクタンジオール、２，２，４−トリメチル−１，３−ペンタンジオール、プロピレングリコール、２，２，４，４−テトラメチル−１，３−シクロブタンジオールから選択された変性ジオールから選択されたジオール残基成分、からなるポリエステルから選択され、二酸残基成分が１００モル％基準であり、ジオール残基成分が１００モル％基準であり、
　
該樹脂組成物が、内部滑剤、スリップ剤又はこれらの混合物である添加剤を含み、添加剤が、有機酸の金属塩、脂肪酸及びエステル、炭化水素ワックス、化学的に変性したポリオレフィンワックス、エステルワックス、グリセロールモノ−及びジステアレート、タルク並びにアクリルコポリマーから選択され、
　
樹脂組成物に添加される添加剤の量が、樹脂組成物の合計重量％基準で０．０１〜１０重量％の間で選択され、添加剤が、カレンダリングする工程に於いてカレンダリングロールへのポリエステル樹脂組成物の粘着を防止する、
　【請求項１２】　
ポリエステルの結晶化半時間が少なくとも１２分である
　【請求項１３】　
以下の
　（Ａ）樹脂のポリエステル成分として、無定形ポリエステル、または溶融状態からの結晶化半時間が少なくとも５分の半結晶性ポリエステルを選択する工程、
及び
　（Ｂ）ペレット、粉末又は溶融形態でポリエステル樹脂組成物を導入して、１４０℃〜１９０℃の温度で、少なくとも２個の隣接する加熱カレンダリングロールの間の圧縮ニップに通すことによりポリエステル樹脂組成物をカレンダリングして、シートまたはフィルムを形成する工程、
を含
む
ポリエステル樹脂組成物から
であって、
　樹脂のポリエステル成分が、（ｉ）少なくとも８０モル％の、テレフタル酸、ナフタレンジカルボン酸、１，４−シクロヘキサンジカルボン酸、イソフタル酸及びこれらの混合物から選択された二酸残基成分、並びに（ｉｉ）８０〜１００モル％の、炭素数２〜１０のジオール及びこれらの混合物、並びに０〜２０モル％の、１，３−プロパンジオール、１，４−ブタンジオール、１，５−ペンタンジオール、１，６−ヘキサンジオール、１，８−オクタンジオール、２，２，４−トリメチル−１，３−ペンタンジオール、プロピレングリコール、２，２，４，４−テトラメチル−１，３−シクロブタンジオールから選択された変性ジオール、から選択されたジオール残基成分、からなるポリエステルから選択され、二酸残基成分が１００モル％基準であり、ジオール残基成分が１００モル％基準であり、
　
該樹脂組成物が、内部滑剤、スリップ剤又はこれらの混合物である添加剤を含み、添加剤が、有機酸の金属塩、脂肪酸及びエステル、炭化水素ワックス、化学的に変性したポリオレフィンワックス、エステルワックス、グリセロールモノ−及びジステアレート、タルク並びにアクリルコポリマーから選択され、
　
樹脂組成物に添加される添加剤の量が、樹脂組成物の合計重量％基準で０．０１〜１０重量％の間で選択され、添加剤が、カレンダリングする工程に於いてカレンダリングロールへのポリエステル樹脂組成物の粘着を防止する、
　【請求項１４】　
ジオール残基成分がエチレングリコール、ネオペンチルグリコール、ジエチレングリコール、１，４−シクロヘキサンジメタノール及びこれらの混合物から選択される
　【請求項１５】　ポリエステルの結晶化半時間が少なくとも１２分である請求項１３に記載のフィルム又はシート。
　【請求項１６】　ポリエステルが、無限の結晶化半時間を有する無定形である、請求項１３に記載のフィルム又はシート。
　【請求項１７】　
二酸残基成分が、テレフタル酸、ナフタレンジカルボン酸、１，４−シクロヘキサンジカルボン酸、イソフタル酸及びこれらの混合物、並びに０〜２０モル％の炭素数４〜４０の変性二酸から選択される
　【請求項１８】　ジオール残基成分が、
１０〜１００モル％の１，４−シクロヘキサンジメタノール及び９０〜０モル％のエチレングリコールからなる、
１４
　【請求項１９】　
以下の工程：
　（Ａ）樹脂のポリエステル成分として、無定形ポリエステル、または溶融状態からの結晶化半時間が少なくとも５分の半結晶性ポリエステルを選択する工程、
及び
　（Ｂ）ペレット、粉末又は溶融形態でポリエステル樹脂組成物を導入して、１４０℃〜１９０℃の温度で、少なくとも２個の隣接する加熱カレンダリングロールの間の圧縮ニップに通すことによりポリエステル樹脂組成物をカレンダリングして、シートまたはフィルムを形成する工程、を含んでなる方法によってポリエステル樹脂組成物から製造されるカレンダーシートであって、
　樹脂のポリエステル成分が、（ｉ）少なくとも８０モル％のテレフタル酸、ナフタレンジカルボン酸、１，４−シクロヘキサンジカルボン酸、イソフタル酸及びこれらの混合物から選択された二酸残基成分、並びに（ｉｉ）８０〜１００モル％の、炭素数２〜１０のジオール及びこれらの混合物、並びに０〜２０モル％の、１，３−プロパンジオール、１，４−ブタンジオール、１，５−ペンタンジオール、１，６−ヘキサンジオール、１，８−オクタンジオール、２，２，４−トリメチル−１，３−ペンタンジオール、プロピレングリコール、２，２，４，４−テトラメチル−１，３−シクロブタンジオールから選択された変性ジオール、から選択されたジオール残基成分、からなるポリエステルから選択され、二酸残基成分が１００モル％基準であり、ジオール残基成分が１００モル％基準であり、そしてここで、該樹脂組成物は
メタノール
み、
　
樹脂組成物に添加される脂肪酸エステルの量が、樹脂組成物の合計重量％基準で０．０１〜１０重量％の間で選択され、脂肪酸エステルが、カレンダリングする工程に於いてカレンダリングロールへのポリエステル樹脂組成物の粘着を防止する、
　【請求項２０】　
ポリエステルの結晶化半時間が少なくとも１２分である
　【請求項２１】　前記ポリエステル樹脂組成物がグリセロールモノステアレートを含
み、ポリエステルが無限の結晶化半時間を有する無定形である
　【請求項２２】　前記ポリエステル樹脂組成物がポリエステル樹脂組成物の総重量に基づいて１重量％のグリセロールモノステアレートを含
み、ジオール残基成分が、１０〜１００モル％の１，４−シクロヘキサンジメタノール及び９０〜０モル％のエチレングリコールからなる、
　【請求項２３】　請求項１９〜２２のいずれか１項に記載のカレンダーシートから形成されるトランサクションカード又はセキュリティカード。
　【請求項２４】　カレンダーポリエステル樹脂組成物を含んでな
る物品であって
であって、樹脂のポリエステル成分が、（ｉ）少なくとも８０モル％の、テレフタル酸、ナフタレンジカルボン酸、１，４−シクロヘキサンジカルボン酸、イソフタル酸及びこれらの混合物から選択された二酸残基成分並びに（ｉｉ）８０〜１００モル％の、炭素数２〜１０のジオール及びこれらの混合物、並びに０〜２０モル％の、１，３−プロパンジオール、１，４−ブタンジオール、１，５−ペンタンジオール、１，６−ヘキサンジオール、１，８−オクタンジオール、２，２，４−トリメチル−１，３−ペンタンジオール、プロピレングリコール、２，２，４，４−テトラメチル−１，３−シクロブタンジオールから選択された変性ジオールから選択されたジオール残基成分、からなるポリエステルから選択され、二酸残基成分が１００モル％基準であり、ジオール残基成分が１００モル％基準である、ポリエステル、
量の
であって、添加剤が内部滑剤、スリップ剤又はこれらの混合物であり、有機酸の金属塩、脂肪酸及びエステル、炭化水素ワックス、化学的に変性したポリオレフィンワックス、エステルワックス、グリセロールモノ−及びジステアレート、タルク並びにアクリルコポリマーから選択される、添加剤、
み、
　樹脂組成物に添加される添加剤の量が、樹脂組成物の合計重量％基準で０．０１〜１０重量％の間で選択され、添加剤が、カレンダリングする工程に於いてカレンダリングロールへのポリエステル樹脂組成物の粘着を防止する、
　【請求項２５】　前記物品がシート又はフィルムである請求項２４に記載の物品。
【発明の詳細な説明】
　【０００１】
関連特許出願に対するクロス・リファレンス
　本件特許出願は、１９９８年３月１７日出願の米国仮特許第６０／０７８，２９０号の利益を請求する。
　【０００２】
発明の技術的分野
　本発明は、カレンダリング方法を使用するフィルム及びシートの製造に関し、そして更に詳しくは、このようなカレンダリング方法に於けるポリエステルの使用に関する。
　【０００３】
発明の背景
　カレンダリングは、可塑化した硬質のポリ（塩化ビニル）（ＰＶＣ）組成物のようなプラスチックからフィルム及びシートを製造する経済的且つ非常に効率的な手段である。このフィルム及びシートは、通常は、約２ミル（０．０５ｍｍ）〜約４５ミル（１．１４ｍｍ）の厚さを有する。これらは、種々の形状に容易に熱形成され、広範囲の種々の包装応用のために使用される。カレンダリングしたＰＶＣフィルム又はシートはプールライナー、グラフィックアーツ、トランザクションカード、セキュリティーカード、化粧板、壁張り材、製本材、ホルダー、床タイル及び二次操作で印刷又は装飾又は積層された製品を含む広範囲の応用に使用されている。
　【０００４】
　Ｅ．Ｎｉｓｈｉｍｕｒａらの特願平７−１９７２１３号（１９９５年）及びＹ．Ａｚｕｍａらのヨーロッパ特許出願公開第０　７４４　４３９　Ａ１号（１９９６年）には、カレンダリング方法で使用されるポリプロピレン樹脂組成物に関する技術水準が開示されている。
　【０００５】
　典型的なカレンダリング方法ラインに於いて、プラスチック樹脂は、熱劣化を防止する安定剤；透明性、熱安定性又は不透明性特性のための変性剤；顔料；滑剤及び加工助剤；帯電防止剤；ＵＶ防止剤並びに難燃剤のような具体的成分と共にブレンドされる。この混合された成分は、混練機又は押出機内で可塑化される。熱、剪断及び圧力によって、乾燥粉末は溶融して均一な溶融材料を形成する。押出機は、この溶融材料を連続工程で、第１の加熱カレンダーロールと第２の加熱カレンダーロールとの間のカレンダリングラインのカレンダリング部分の頂部に供給する。典型的に、４個のロールを使用して、３個のニップ又はギャップが形成される。ロールは、「Ｌ」形状又は逆「Ｌ」形状で配置されている。ロールは異なったフィルム幅に適応するようにサイズが変化している。ロールは別々の温度及び速度制御を有する。材料は供給ニップと呼ばれる、最初の２個のロールの間のニップを通過して進行する。ロールは反対方向に回転して、ロールの幅の端から端まで材料を拡げる助けをする。材料は、第１のロールと第２のロールとの間、第２のロールと第３のロールとの間、第３のロールと第４のロールとの間等を曲がりくねって進む。ロールの間のギャップは、材料が進行するとき、材料がロールの組の間で薄くなるように、ロールのそれぞれの間で厚さが減少している。カレンダリング部分を通過した後、材料は他の一連のロールを通って移動し、そこで、材料は延伸され、徐々に冷却されて、フィルム又はシートを形成する。次いで、冷却された材料はマスターロールに巻き付けられる。カレンダリング方法の一般的な説明は、Ｊｉｍ　Ｂｕｔｓｃｈｉ、Ｐａｃｋａｇｉｎｇ　Ｗｏｒｌｄ、第２６〜２８頁、１９９７年６月及びＷ．Ｖ．Ｔｉｔｏｗ著、ＰＶＣ　Ｔｅｃｈｎｏｌｏｇｙ、第４版、第８０３〜８４８頁（１９８４年）、Ｅｌｓｅｖｉｅｒ　Ｐｕｂｌｉｓｈｉｎｇ　Ｃｏ．刊（両方を、参照して本明細書に含める）に開示されている。
　【０００６】
　ＰＶＣ組成物はカレンダリングされたフィルム及びシート業界での断然最大の部分であるが、少量の熱可塑性ゴム、ある種のポリウレタン、タルク充填ポリプロピレン、アクリロニトリル／ブタジエン／スチレンターポリマー（ＡＢＳ樹脂）及び塩素化ポリエチレンのような他の熱可塑性ポリマーを、カレンダリング方法によって加工する場合がある。ポリ（エチレンテレフタレート）（ＰＥＴ）又はポリ（１，４−ブチレンテレフタレート）（ＰＢＴ）のようなポリエステルポリマーをカレンダリングする試みは成功しなかった。例えば、約０．６ｄＬ／ｇのインヘレント粘度を有するＰＥＴポリマーは、カレンダリングロール上で適切に実施するためには不十分な溶融強度を有している。また、ポリエステルを１６０℃〜１８０℃の典型的な加工温度でロールに供給するとき、ＰＥＴポリマーは結晶化して、更なる加工に適していない不均一な塊を生じる。不均一な塊は、カレンダー軸受上に望ましくない高い力を生じる。環境条件に開放されているロール上で溶融又は半溶融状態で加工する間に、ポリエステルポリマーが加水分解する傾向も問題である。プロセス滑剤又は内部離型添加剤を含有しない典型的なＰＥＴポリマーはまた、典型的な加工温度でカレンダリングロールに粘着する傾向を有する。
　【０００７】
　フィルム又はシートへのポリエステルの従来の加工には、フラットダイのマニホールドを通して溶融ポリエステルを押出すことが含まれる。材料のウエブの端から端までの厚さを制御するのに、手動又は自動のダイリップ調節が使用される。溶融ウエブを急冷し、平滑な表面仕上げを与えるために、水冷チルロールが使用される。典型的なダイ押出方法を、図２Ａ及び２Ｂに示す。優れた品質のフィルム及びシートを製造する押出方法は、カレンダリング方法により与えられる押出量及び経済的利点を有しない。
　【０００８】
　従って、押出方法に代わるものとして、ポリエステルフィルム及びシートを製造する効率的で且つ経済的な方法について、当業界にニーズが存在する。従って、それを提供することが本発明の主たる目的である。
　【０００９】
発明の要約
　カレンダリング用ポリエステル樹脂組成物は、溶融状態からの結晶化半時間（ｃｒｙｓｔａｌｌｉｚａｔｉｏｎ　ｈａｌｆ　ｔｉｍｅ）が少なくとも５分のポリエステル及びカレンダリングロールへのポリエステルの粘着を防止する添加剤を含む。本発明の他の態様に於いて、フィルム又はシートの製造方法は、このようなポリエステル樹脂組成物をカレンダリングする工程を含む。
　【００１０】
発明の詳細な説明
　ある種の無定形又は半結晶性ポリエステル樹脂組成物は、意外にも、従来のカレンダリング方法を使用してカレンダリングして、均一なフィルム及びシートを製造することが可能である。このポリエステル樹脂組成物は、溶融状態からの結晶化半時間が少なくとも約５分のポリエステル及びカレンダリングロールへの粘着を防止する添加剤を含む。このフィルム及びシートは典型的に、約２ミル（０．０５ｍｍ）〜約８０ミル（２ｍｍ）の厚さを有する。
　【００１１】
　本発明の実施に有用なポリエステルには、溶融状態からの結晶化半時間が少なくとも約５分、好ましくは約１２分のポリエステルが含まれる。本明細書で使用する用語「ポリエステル」はコポリエステルも含むものとする。無限の結晶化半時間を有するため、無定形ポリエステルが好ましい。溶融物からの望ましい結晶化動力学は、ポリマー添加剤を添加することにより又はポリマーの分子量特性を変化させることにより達成できる。特に有用な技術は、無定形の又は非常にゆっくり結晶化するポリエステルをベースポリエステルとブレンドすることである。
　【００１２】
　本発明で定義された結晶化半時間は、パーキン・エルマー（Ｐｅｒｋｉｎ−Ｅｌｍｅｒ）モデルＤＳＣ−２示差走査熱量計を使用して測定する。１５．０ｍｇの各サンプルをアルミニウムパンの中に密封し、約３２０℃／分の速度で２９０℃で２分間加熱する。次いで、サンプルを、所定の等温結晶化温度まで約３２０℃／分の速度で、ヘリウムの存在下に、直ちに冷却する。結晶化半時間は、等温結晶化温度に達してからＤＳＣ曲線上の結晶化ピークの点までの時間間隔として決定する。
　【００１３】
　好ましいポリエステルは、（ｉ）少なくとも８０モル％の、テレフタル酸、ナフタレンジカルボン酸、１，４−シクロヘキサンジカルボン酸、イソフタル酸又はこれらの混合物から選択された二酸残基成分並びに（ｉｉ）少なくとも８０モル％の、炭素数２〜約１０のジオール及びこれらの混合物から選択されたジオール残基成分を含む。二酸残基成分は１００モル％基準であり、ジオール残基成分は１００モル％基準である。
　【００１４】
　二酸残基成分について、ナフタレンジカルボン酸の種々の異性体のうちの任意の異性体又は異性体の混合物を使用することができるが、１，４−、１，５−、２，６−及び２，７−異性体が好ましい。また、１，４−シクロヘキサンジカルボン酸のシス、トランス又はシス／トランス異性体混合物を使用することができる。スルホイソフタル酸を使用することもできる。二酸残基成分は、約２０モル％以下の少量の炭素数約４〜約４０の他の二酸で変性することができ、他の二酸には、コハク酸、グルタル酸、アゼライン酸、アジピン酸、スベリン酸、セバシン酸、ダイマー酸等が含まれる。
　【００１５】
　ジオール残基成分について、好ましいジオールには、エチレングリコール、ジエチレングリコール、ネオペンチルグリコール、１，４−シクロヘキサンジメタノール及びこれらの混合物が含まれる。更に好ましくは、ジオール残基成分は、約１０〜１００モル％の１，４−シクロヘキサンジメタノール及び約９０〜０モル％のエチレングリコールである。また、ジオール残基成分は、約２０モル％以下の他のジオールで変性することができる。適切な変性ジオールには、１，３−プロパンジオール、１，４−ブタンジオール、１，５−ペンタンジオール、１，６−ヘキサンジオール、１，８−オクタンジオール、２，２，４−トリメチル−１，３−ペンタンジオール、プロピレングリコール、２，２，４，４−テトラメチル−１，３−シクロブタンジオール等が含まれる。
　【００１６】
　有用なポリエステルのインヘレント粘度（Ｉ．Ｖ．）は一般に、約０．４〜約１．５ｄＬ／ｇ、好ましくは約０．６〜約１．２ｄＬ／ｇの範囲である。本明細書で使用するＩ．Ｖ．は、６０重量％のフェノール及び４０重量％のテトラクロロエタンからなる溶媒１００ｍＬ当たり０．２５ｇのポリマーを使用して２５℃で測定したインヘレント粘度を指す。
　【００１７】
　無定形ポリエステルは、当該技術分野で公知の溶融相技術によって製造される。半結晶性ポリエステルは、これも当該技術分野で公知の溶融相及び固相重縮合方法の組み合わせによって製造することができる。
　【００１８】
　ポリエステルに加えて、カレンダリング用ポリエステル樹脂組成物には、ポリエステルがカレンダリングロールに粘着することを防止する添加剤が含まれる。ポリエステル樹脂組成物中に使用される添加剤の量は、典型的に、ポリエステル樹脂組成物の合計重量％基準で約０．０１〜１０重量％である。使用する添加剤の最適量は、当該技術分野で公知の要因によって求め、装置、材料、方法条件及び材料フィルム厚さに於ける変動を考慮する。
　【００１９】
　本発明で使用するのに適切な添加剤は、カレンダリング技術分野で公知であり、これには内部滑剤、スリップ剤又はこれらの混合物が含まれる。このような添加剤の例には、エルシルアミド（ｅｒｕｃｙｌａｍｉｄｅ）及びステアラミドのような脂肪酸アミド；ステアリン酸カルシウム及びステアリン酸亜鉛のような有機酸の金属塩；ステアリン酸、オレイン酸及びパルミチン酸のような脂肪酸及びエステル；パラフィンワックス、ポリエチレンワックス及びポリプロピレンワックスのような炭化水素ワックス；化学的に変性したポリオレフィンワックス；カルナウバのようなエステルワックス；グリセロールモノ−及びジステアレート；タルク並びにアクリルコポリマー（例えば、ローム・アンド・ハース社（Ｒｏｈｍ　＆　Ｈａａｓ）から入手できるパラロイド（ＰＡＲＡＬＯＩＤ）Ｋ１７５）を含む。微結晶性シリカ及びエルシルアミドのような粘着防止及び嵌め外し助剤も、しばしば使用される。
　【００２０】
　従来の酸化安定剤も、ロール上での溶融又は半溶融材料の加工の間の酸化分解を防止するために、本発明のポリエステルと共に使用することができる。適切な安定剤には、チオジプロピオン酸ジステアリル又はチオジプロピオン酸ジラウリルのようなエステル；チバガイギー社（Ｃｉｂａ−Ｇｅｉｇｙ　ＡＧ）から入手できるイルガノックス（ＩＲＧＡＮＯＸ）１０１０；エチル社（Ｅｔｈｙｌ　Ｃｏｒｐｏｒａｔｉｏｎ）から入手できるエタノックス（ＥＴＨＡＮＯＸ）３３０；及びブチル化ヒドロキシトルエンのようなフェノール性安定剤並びにチバガイギー社から入手できるイルガフォス（ＩＲＧＡＦＯＳ）及びジーイー・スペシャルティ・ケミカルス社（ＧＥ　Ｓｐｅｃｉａｌｔｙ　Ｃｈｅｍｉｃａｌｓ）から入手できるウエストン（ＷＥＳＴＯＮ）安定剤のようなリン含有安定剤が含まれる。これらの安定剤は、単独又は組み合わせて使用することができる。
　【００２１】
　ポリエステルの溶融粘度及び溶融強度が、カレンダリング装置での適切な加工に不十分な場合がある。これらの場合に、例えば、カレンダリング装置に到達する前に、それらの最初の製造の間又は次のブレンド若しくは供給工程の間に少量（約０．１〜約２．０モル％）の分枝剤をポリエステルに添加することにより、溶融強度増強剤を使用することが望ましい。適切な分枝剤にはトリメリット酸、トリメリット酸無水物、ピロメリット酸二無水物、トリメチロールプロパン、グリセロール、ペンタエリトリトール、クエン酸、酒石酸、３−ヒドロキシグルタル酸等のような多官能性酸又はグリコールが含まれる。これらの分枝剤は、ポリエステルに直接添加するか又は米国特許第５，６５４，３４７号及び同第５，６９６，１７６号に記載のようなコンセントレートの形でポリエステルとブレンドすることができる。ポリエステルの溶融強度を所望のレベルまで増加させるのに、スルホイソフタル酸のような試薬を使用することも可能である。
　【００２２】
　上記の添加剤に加えて、ポリマーと共に典型的に使用される他の添加剤を、所望により使用することができる。これらには、可塑剤、染料、着色剤、顔料、充填剤、艶消し剤、粘着防止剤、帯電防止剤、チョップド繊維、ガラス、耐衝撃性改良剤、難燃剤、カーボンブラック、タルク、ＴｉＯ２等が含まれる。
　【００２３】
　本発明の他の態様に於いて、フィルム又はシートの製造方法は、前記ポリエステル樹脂組成物をカレンダリングする工程を含む。このポリエステル樹脂組成物のカレンダリングには、従来のカレンダリング方法及び装置を使用することができる。少なくとも２個の隣接する加熱ロールを有するカレンダーが、このポリエステル樹脂組成物を加工するのに適しており、ポリエステル樹脂組成物は、ペレット、粉末又は溶融形態で２個のロールの間に導入される。ロールは、列になっているか又は「Ｌ」配置、逆「Ｌ」配置又は「Ｚ」配置を有していてよい。ロールのための典型的な加工温度は、一般的に約１３０℃〜約２５０℃、好ましくは約１４０℃〜約１９０℃の範囲である。加水分解によるポリマー分解を防止するために、ポリエステル樹脂組成物を予備乾燥するか又は加工の間に過剰の水分を排出することが好ましい。
　【００２４】
　図１を参照して、４個の加熱ロール１０、１２，１４及び１６に逆「Ｌ」配置を使用する。４個のロールは、３個の圧縮ニップ又はギャップを形成する。供給ニップ１８が、第１のロール１０と第２のロール１２との間に形成される。計量ニップ２０が、第２のロール１２と第３のロール１４との間に形成される。仕上ニップ２２が、第３のロール１４と第４のロール１６との間に形成される。溶融ポリエステル樹脂組成物のホットストリップ又はロッド２４は、ピボット装着供給デバイス２６によって、供給ニップ１８の中に均一に供給する。溶融組成物は、それが配合又は押出操作（図示せず）から出るとき均一な材料のが好ましい。溶融組成物は更に、供給ニップ１８に形成される循環溶融物バンクによって混合し、加熱する。溶融組成物は、ロールの回転作用によって第１のロール１０と第２のロール１２との間で均等に力が掛けられ、次いで、その最終の所望の厚さまで減少するために、計量ニップ２０を通して力が掛けられ、最後に、特定の規格のフィルム又はシート２８を形成するように仕上げニップ２２を通して力が掛けられる。
　【００２５】
　本発明のポリエステル樹脂組成物から製造した得られたフィルム又はシート２８は、加熱ロールの間の圧縮ニップを通してポリエステル樹脂組成物を通過させることによって製造された均一な厚さを有する。事実上、ポリエステル樹脂組成物は、ロールを分離するニップの間で絞り出す。カレンダリングロールの間のそれぞれの連続するニップは、最終フィルム又はシート規格を得るように、開口サイズが減少している。
　【００２６】
　図２Ａ及び２Ｂを参照して、ポリエステルフィルム又はシートを製造するダイ押出の先行技術では、加熱したフラットダイ３０を使用する。スクリュー押出機（図示せず）から供給されたポリエステル溶融物は、溶融物入口３２でダイ３０に入る。溶融物は、内部分布マニホールド３４によって、ダイ３０の幅の端から端まで均一に流れるように力が掛けられる。この均一な流れは、ダイランド３６及び出口平面３８を通して連続していなくてはならない。熱ポリマーの押し出されたウエブ４０は、水冷ロール４２上で急冷される。最終規格制御は、ダイリップを調節することによって行うことができる。
　【００２７】
　ポリエステル樹脂組成物をカレンダリングする本発明は、フィルム又はシート製造方法として、ポリエステルの押出を越えた幾つかの顕著な利点を有している。一つの顕著な利点は、カレンダリングする前に比較したときのカレンダリングした後のインヘレント粘度の保持である。表２のデータによって明らかなように、ポリエステル樹脂組成物のインヘレント粘度は、９０％より大きく、更に好ましくは９５％より大きい率で保持される。
　【００２８】
　他の利点には、高い生産速度、良好な厚さ制御及び長い連続的製造運転のための適合性が含まれる。例えば、本発明のポリエステルカレンダリング方法に類似している最近のＰＶＣカレンダリング方法は、３０００ｋｇ／時を越える生産量及び０．２５ｍｍ厚さのシートで±２％の厚さ許容差を有するシートをもたらす。このシートは、２５００ｍｍより広い幅を有することができる。このことは、ポリエステルフィルム又はシートを製造する典型的なシート押出機に比べて非常にすぐれている。典型的な押出方法は、５００〜７５０ｋｇ／時の生産量を有し、０．２５ｍｍ厚さのシートで±５％の厚さ許容差を有し、１０００ｍｍのシート幅を与える。このカレンダリング方法を使用して製造されたフィルム又はシートの改良されたコンシステンシーによって、二次成形操作の間のより短いセットアップ時間及びより少ない加熱及びサイクルプロセス調節が可能になる。また、経済的利点が、押出方法を越えた高生産量カレンダー方法によって達成されるシートの１ｋｇ当たりの加工費用の項目で明らかである。
　【００２９】
　従って、本発明は、優れた外観を有し、広範囲の装飾応用及び包装応用で使用することができる、ポリエステル樹脂組成物をカレンダリングして製造されたフィルム及びシートを提供する。このフィルム及びシートは、食品製品及び非食品製品の両方のための具体的な包装応用に種々の形状に容易に熱形成する。これらは広範囲の種々のインキで印刷することができ、インライン又はオフラインで、布帛又は他のプラスチックフィルム若しくはシートと共に積層することができる。幾つかの具体的な最終用途に、グラフィックアーツ、トランザクションカード、セキュリティーカード、化粧板、壁張り材、製本材、ホルダー等が含まれる。
　【００３０】
　本発明の好ましい態様を以下の実施例によって更に示すが、これらの実施例は、単に例示の目的のためのもので、他に特に示さない限り、本発明の範囲を限定するものでないことはいうまでもない。
例１〜７
　ポリエステル組成物Ａ及びＢを、除湿した乾燥器内で６５℃で１２時間予備乾燥し、３０ｍｍヴェルネル・プフライデレル（Ｗｅｒｎｅｒ　Ｐｆｌｅｉｄｅｒｅｒ）４０：１Ｌ／Ｄ共回転二軸スクリュー配合押出機を使用して、表１に記載したような種々の添加剤と配合した。
　【００３１】
　【表１】
　【００３２】
　１）ポリエステルＡ：１００モル％のテレフタル酸の酸成分並びに３１モル％の１，４−シクロヘキサンジメタノール及び６９モル％エチレングリコールのグリコール成分を含むポリエステル。
２）ポリエステルＢ：１００モル％のテレフタル酸の酸成分並びに３．５モル％の１，４−シクロヘキサンジメタノール及び９６．５モル％エチレングリコールのグリコール成分を含むポリエステル。
３）パラロイドＫ１７５は、ローム・アンド・ハース社から入手できるアクリル加工添加剤である。
４）これは、チバガイギー社から入手できるフェノール安定剤であるイルガノックス１０１０及び工業界で一般的に入手できるチオジプロピオン酸ジステアリルであるＤＳＴＤＰの混合物である。この混合物は、前者０．３％及び後者０．２％である。
５）マイベロール（ＭＹＶＥＲＯＬ）１８０６は、テネシー州キングスポート（Ｋｉｎｇｓｐｏｒｔ，ＴＮ）のイーストマン・ケミカル社（Ｅａｓｔｍａｎ　Ｃｈｅｍｉｃａｌ　Ｃｏｍｐａｎｙ）から入手できるグリセロールモノステアレートであり、内部滑剤として使用する。
６）ステアリン酸Ｚｎは、スリップ添加剤として使用する。
７）ケンアミド（ＫＥＮＡＭＩＤＥ）Ｓは、ウィットコ社（Ｗｉｔｃｏ　Ｃｏｒｐｏｒａｔｉｏｎ）から入手できる脂肪酸アミドであり、スリップ添加剤として使用する。
　【００３３】
　次いで、押出された組成物を、６５℃で８時間再乾燥させ、水分吸収を防止するために金属内張りした袋の中に密封する。次いで、この組成物を、ドイツ国エベルスベルク（Ｅｂｅｒｓｂｅｒｇ）のドクトル・コリン社（Ｄｒ．Ｃｏｌｌｉｎ　Ｇｍｂｈ）から入手できる自動測定ロールミルを使用して、１６５℃の設定ロール温度で０．２ｍｍの厚さを有するフィルムにカレンダリングする。ロールに加えられる軸受力、ロールトルク、カレンダリング性、重量平均分子量及びポリマー結晶化度を測定し、表２及び図３〜５に要約する。
　【００３４】
　【表２】
　【００３５】
　図３は、例２及び３についての時間当たりのロール軸受力を示す。例２の組成物は、時間の経過に亘る安定なロール軸受力によって証明される良好なカレンダリング性を示した。例２は、無限の結晶化半時間を有していた。例３の組成物は、加熱ロールの間で容易に結晶化し、ロール軸受に加えられる高い力になり、従ってカレンダリングに適していない。例３は５分より短い結晶化半時間を有していた。
　【００３６】
　図４は、例２及び３についての時間当たりのロールギャップを示す。例２は設定ロールギャップでカレンダリングした。しかしながら、例３は、結晶化に付随して形態的変化を起こし、これはロールを分離させる力を作った。
　【００３７】
　図５は、例２及び３についての時間当たりのロールトルクを示す。例２は一定のロールトルク及び均一なカレンダー挙動を有していた。例３は、ロールから排出される前に一定でないトルクを有していた。
　【００３８】
　例１〜７は、ポリエステルをカレンダリングする実施可能性を示した。ポリエステルＡは無限の結晶化半時間を有する無定形ポリエステルであった。ポリエステルＢは、５分より短い結晶化半時間を有し、カレンダリングが容易でなかった。
　【００３９】
例８
　例１の配合方法を使用して、１００モル％のテレフタル酸の酸成分並びに１２モル％の１，４−シクロヘキサンジメタノール及び８８モル％エチレングリコールのグリコール成分を含むポリエステル（Ｉ．Ｖ．０．７４）を、１．０重量％のステアリン酸Ｚｎ及び１．０重量％のマイベロール１８０６と配合した。この材料を、２６０℃のその溶融状態まで加熱し、次いでホットロールミルカレンダーに移した。このコポリエステルを、カレンダーロール上の圧縮ニップを通して、０．６５ｍｍの最終シート厚さまでカレンダリングした。この例は、結晶化半時間が１２分のポリエステルをカレンダリングする実施可能性を示した。
【図面の簡単な説明】
　【図１】
　本発明のポリエステルカレンダリング方法の略図である。
　【図２Ａ】
　ポリエステルフィルムのための先行技術の押出方法に於いて使用されるフラットダイのマニホールド内のポリマー流の略図である。
　【図２Ｂ】
　ポリエステルフィルム用の先行技術の押出方法の一部の略図である。
　【図３】
　例２及び３についての時間当たりのロール軸受力を示すグラフである。
　【図４】
　例２及び３についての時間当たりのロールギャップを示すグラフである。
　【図５】
　例２及び３についての時間当たりのロールトルクを示すグラフである。